(57)【要約】【課題】軒裏天井材２１の耐火性を高め、その基材２２が水分や湿気を透過させる材料でかつ基材２２表面に非透水性の表面層３０が設けられていても、表面層３０の裏側に水分が溜まるのを阻止し、軒裏天井材２１の外観仕上げを長期間に亘って良好に維持する。【解決手段】軒裏天井材２１は、火山性ガラス質複層板からなる基材２２と、この基材２２において、施工状態で軒裏空間５と反対側に位置する表面に形成された非透水性の表面層３０と、施工状態で軒裏空間５側に位置する裏面に積層されたアルミニウム複層シート２４とを備える。アルミニウム複層シート２４は、アルミニウム箔２５の基材２２側に防湿のためのポリエチレンテレフタレート樹脂系フィルム２６が、また基材２２と反対側に防湿のためのパルプ紙２７がそれぞれ一体的に接着された３層構造とし、アルミニウム複層シート２４の防水機能により基材２２への裏面からの水分ｗｔの浸入自体を阻止する。【選択図】図３
2019194405.tif 000002
【特許請求の範囲】
【請求項１】
建物の軒裏に施工される軒裏天井材であって、
火山性ガラス質堆積物層の両側にロックウール層が積層一体化された火山性ガラス質複層板からなる基材と、
上記基材において施工状態で軒裏空間と反対側に位置する表面に設けられた非透水性の表面層と、
上記基材において施工状態で軒裏空間側に位置する裏面に積層された防水層としてのアルミニウム複層シートとを備え、
上記アルミニウム複層シートは、アルミニウム箔と、該アルミニウム箔の基材側及び反基材側にそれぞれ一体的に接着された基材側及び反基材側防湿材とを有することを特徴とする軒裏天井材。
【請求項２】
請求項１において、
基材側防湿材はポリエチレンテレフタレート樹脂系フィルムであり、
反基材側防湿材はパルプ紙であることを特徴とする軒裏天井材。
【請求項３】
請求項１又は２において、
アルミニウム複層シートは、基材の裏面に一体的に接着されて積層されていることを特徴とする軒裏天井材。
【請求項４】
請求項１〜３のいずれか１つにおいて、
表面層は、基材の表面に塗布された気体遮蔽効果を有する不燃性塗料からなる不燃性塗膜を有することを特徴とする軒裏天井材。
【請求項５】
請求項４において、
表面層は、不燃性塗膜の表面に貼り付けられた化粧シート、又は不燃性塗膜の表面に塗布された化粧塗膜を有することを特徴とする軒裏天井材。
【請求項６】
請求項１〜３のいずれか１つにおいて、
表面層は、基材の表面に貼り付けられた化粧シート、又は基材の表面に塗布された化粧塗膜を有することを特徴とする軒裏天井材。
【請求項７】
請求項１〜６のいずれか１つの軒裏天井材が施工されたことを特徴とする軒裏天井構造。
【請求項８】
請求項７において、
軒裏空間の通気口又は換気装置が設けられていることを特徴とする軒裏天井構造。
【発明の詳細な説明】
【技術分野】
【０００１】
本発明は、軒裏天井材及びそれが施工された軒裏天井構造に関する。
【背景技術】
【０００２】
一般に、都市部等の建物が密集する地域では、火災が発生すれば延焼によって大きな被害が生じる可能性があり、このような地域は防火地域や準防火地域とされ、建物はその階数や延べ面積に応じて要求される耐火性能を備えた基準による建築が義務付けられている。
【０００３】
建物の軒裏についても、珪酸カルシウム板やスラグ石膏板等の不燃材料を軒裏天井材として使用し、隣家の火災による延焼を防止するようにしている。
【０００４】
このような軒の耐火性を向上させるために、従来、特許文献１に示されるように、軒裏に施工される軒天部材として、珪酸カルシウム板等からなる基材の軒裏空間に面する裏面側に、耐火断熱層、熱遮断層、吸熱層のいずれか１つを積層した耐火補強層を積層することが提案されている。そして、熱遮断層として、厚さ０．２ｍｍのアルミニウム箔が例示されている。
【０００５】
この特許文献１のものでは、熱遮断層としてアルミニウム箔が用いられているので、そのアルミニウム箔の熱遮断効果により、隣家の火災時の燃焼ガスの熱が軒裏空間に伝わり難くなり、軒裏空間の温度上昇を抑えて軒の延焼を防止することができる効果が得られる。
【先行技術文献】
【特許文献】
【０００６】
【特許文献１】特許第５１３５１３３号公報
【発明の概要】
【発明が解決しようとする課題】
【０００７】
ところで、軒裏天井材において、施工状態で軒裏空間と反対側に位置する表面は、屋外に露出していて下方から見える部分であるので、高い意匠性の仕上げのために、その表面に、木目模様等が印刷された化粧シートの貼付けや仕上げ塗装処理によって化粧用の表面層を設けることが行われる。
【０００８】
しかし、その場合、軒裏天井材の基材が水分等を透過させる珪酸カルシウム板等であると、以下のような問題が生じる。すなわち、軒裏空間は建物の小屋裏と通じており、屋内の水蒸気が小屋裏を経由して軒裏空間に移動し冷やされると、その軒裏空間で結露水が発生する。また、軒裏空間の換気のために設けられている通気口や換気装置を経由して屋外の水分が軒裏空間に浸入することがある。さらに、軒は建物の屋根先に近い部位であり、雨仕舞いが不十分であると、雨水が軒裏空間に浸入し易くなる。
【０００９】
このような軒裏空間への水分の浸入が散発的であれば、その水分は通気口や換気装置等により排出されるので、さほどの問題はないが、水分の浸入が継続して、その水分が通気口や換気装置等によっても軒裏空間から排出されない条件が続くと、その水分は軒裏空間の下側にある軒裏天井材の基材内にその裏面から浸入することとなる。こうして軒裏天井材内に水分が浸入したとき、その水分は基材内部を下側に移動するが、表面に化粧シートや化粧塗膜の表面層があると、その表面層が非透水性であることによって水分等の移動が妨げられ、水分等は表面層との境界面に溜まってしまう。その結果、表面層裏側に溜まった水分により表面層の外観が損なわれ、その変色や伸縮変形が発生することがあり、甚だしいときには溜まった水分の凍結により表面層の剥離等が生じる虞れもある。
【００１０】
本発明は斯かる諸点に鑑みてなされたものであり、その目的は、軒裏天井材の構造に工夫を加えることで、軒裏天井材の耐火性を高めながら、その基材が水分等を透過させる材料でかつ基材表面に非透水性の表面層が設けられていても、その表面層の裏側の基材内に水分が溜まるのを阻止し、軒裏天井材の良好な外観仕上げを長期間に亘って安定して維持できるようにすることにある。
【課題を解決するための手段】
【００１１】
上記の目的を達成するために、この発明では、軒裏天井材の基材は、加熱時に寸法変化が小さくて割れない火山性ガラス質複層板として、その表面に非透水性の表面層を設け、裏面には、アルミニウム箔とその両面に接着された防湿材との複層シートを積層して、その複層シートを基材に対する防水層とするようにした。
【００１２】
具体的には、第１の発明は、建物の軒裏に施工される軒裏天井材であって、火山性ガラス質堆積物層の両側にロックウール層が積層一体化された火山性ガラス質複層板からなる基材と、この基材において施工状態で軒裏空間と反対側に位置する表面に設けられた非透水性の表面層と、基材において施工状態で軒裏空間側に位置する裏面に積層された防水層としてのアルミニウム複層シートとを備え、このアルミニウム複層シートは、アルミニウム箔と、そのアルミニウム箔の基材側及び反基材面にそれぞれ一体的に接着された基材側及び反基材側防湿材とを有することを特徴とする。
【００１３】
この第１の発明では、軒裏天井材の基材の表面に非透水性の表面層が設けられているが、基材の裏面にはアルミニウム複層シートが積層されており、このアルミニウム複層シートは、アルミニウム箔と、そのアルミニウム箔の両側にそれぞれ一体的に接着された防湿材とを有する３層構造によって防水層として機能する。そのため、軒裏天井材の基材が火山性ガラス質複層板という水分を透過し易い材料であっても、その基材内に裏面から水分が浸入することそのものをアルミニウム複層シートによって阻止することができるようになり、水分が基材内に裏面から浸入し表面層との間で溜まって表面層の外観が損なわれるのを防ぐことができ、軒裏天井材の良好な外観仕上げを長期間に亘って安定して維持することができる。
【００１４】
また、基材の裏面に積層されているアルミニウム複層シートは防水層として機能するだけでなく、そのアルミニウム箔が燃焼ガスを遮断する熱遮断層として機能し、アルミニウム箔の熱遮断効果（気体遮蔽効果）により、火災時の燃焼ガスが軒裏空間に伝わり難くなり、軒裏空間の温度上昇を抑えることができ、軒の延焼を防止することができる。
【００１５】
そして、上記基材は、火山性ガラス質堆積物層の両側にロックウール層が積層一体化された火山性ガラス質複層板であり、この火山性ガラス質複層板は、軽量であるとともに、加熱されても割れないという特性を有する。すなわち、火山性ガラス質複層板はセメント系や珪酸カルシウム系の板材とは異なり、これら板材セメント系や珪酸カルシウム系の板材が自由水や結合水を含んでいて、その自由水や結合水が火災時の加熱に伴って蒸発し急速に収縮することで、板材に割れが発生するのに対し、火山性ガラス質複層板はそのような割れの発生が生じ難く、熱による収縮も小さい。そのため、火災時に４５分以上の長い時間加熱されても、基材が割れることはなく、基材の割れや収縮等に起因して裏面側のアルミニウム複層シート（アルミニウム箔）が基材から離脱したり、軒裏天井材が軒下地材から脱落したりする可能性は極めて低くなり、別途に断熱材を要することなく軒裏天井構造の耐火性を向上させることができる。
【００１６】
また、上記アルミニウム複層シートは、アルミニウム箔の両側にそれぞれ基材側及び反基材側防湿材を一体的に接着した３層構造のものであるので、アルミニウム箔が周りの水分や湿気に接触するのは基材側及び反基材側防湿材によって抑制され、アルミニウム箔の腐食を未然に防止することができる。その結果、長期間が経過しても腐食によってアルミニウム箔に孔が開くことはなく、その本来の熱遮断効果（気体遮蔽効果）を確実に発揮させることができる。
【００１７】
第２の発明は、第１の発明において、上記基材側防湿材はポリエチレンテレフタレート樹脂系フィルムであり、反基材側防湿材はパルプ紙であることを特徴とする。
【００１８】
この第２の発明では、アルミニウム箔の基材側にはポリエチレンテレフタレート樹脂系フィルムが、また反基材側にはパルプ紙がそれぞれ配置されているので、ポリエチレンテレフタレート樹脂系フィルムによってアルミニウム箔を基材側から防湿することができる一方、パルプ紙は、接着剤が含浸することによってアルミニウム箔を反基材側から防湿することができる。
【００１９】
また、アルミニウム複層シートは、アルミニウム箔にポリエチレンテレフタレート樹脂系フィルム及びパルプ紙が接着一体化されたものであるので、万一、火災時にポリエチレンテレフタレート樹脂系フィルムやパルプ紙が燃える事態になったとしても、アルミニウム箔との一体構造によってそれ以上の延焼は抑えられる。しかも、ポリエチレンテレフタレート樹脂系フィルムやパルプ紙はいずれも他の樹脂等と比べて燃焼時の発熱量が低いため、その分、これらが燃えた場合に軒裏空間の温度が過度に上昇するのを防ぐことができ、延焼を食い止めることができる。
【００２０】
第３の発明は、第１又は第２の発明において、軒裏天井材のアルミニウム複層シートは、基材の裏面に一体的に接着されて積層されていることを特徴とする。
【００２１】
この第３の発明では、予めアルミニウム複層シートが基材の裏面に一体的に接着された状態で積層されているので、アルミニウム複層シートは常に基材と一体化されたものとしてハンドリングすることができ、施工を良好に行うことができる。
【００２２】
第４の発明は、第１〜第３の発明のいずれか１つにおいて、表面層は基材の表面に塗布された気体遮蔽効果を有する不燃性塗料からなる不燃性塗膜を有することを特徴とする。
【００２３】
また、第５の発明は、第４の発明において、表面層は、上記不燃性塗膜の表面に貼り付けられた化粧シート、又は不燃性塗膜の表面に塗布された化粧塗膜を有することを特徴とする。
【００２４】
この第４又は第５の発明では、非透水性の表面層は、基材表面に塗布された不燃性塗料からなる不燃性塗膜を有する。そのため、軒裏天井材が施工された場合、火災等の炎に軒天井の表面が曝されて、高温のガスが軒裏天井材の表面から軒裏天井材を直接的に透過して軒裏空間に進入しようとしても、その高温ガスは基材（軒裏天井材）の表面側において不燃性塗膜によって遮蔽されることとなる。このことで高温のガスの軒裏空間への進入が抑制され、その軒裏空間の温度の上昇を抑えることができる。
【００２５】
第６の発明は、第１〜第３の発明のいずれか１つにおいて、表面層は、基材の表面に貼り付けられた化粧シート、又は基材の表面に塗布された化粧塗膜を有することを特徴とする。このことで、非透水性の化粧シートや化粧塗膜が基材内に裏面から浸入して溜まった水分により剥離する等の外観の悪化を防止でき、軒裏天井材の良好な外観仕上げを長期間に亘って良好に維持することができる。
【００２６】
第７の発明は軒裏天井構造に係り、この軒裏天井構造は、第１〜第６の発明のいずれか１つの軒裏天井材が施工されたことを特徴とする。この発明でも第１の発明と同様の作用効果を奏することができる。
【００２７】
第８の発明は、第７の発明において、軒裏空間の換気口又は換気装置が設けられていることを特徴とする。
【００２８】
この第８の発明では、軒裏空間の通気口又は換気装置が設けられていると、軒裏空間に外気を流通させて、湿気が溜まることによる木材の腐食を防止できるが、一方で、風雨が激しい場合に軒裏天井材の裏側に雨水が浸入して軒裏天井材の裏面に水が溜まる環境下となる。それであっても、基材が水分や湿気に接触するのをアルミニウム複層シートによって防いで、基材内に水が溜まるのを未然に阻止することができ、軒裏天井材の外観仕上げの低下を確実に防ぐことができる。
【発明の効果】
【００２９】
以上説明した如く、本発明によると、建物の軒裏に施工される軒裏天井材として、火山性ガラス質複層板からなる基材の表面に非透水性の表面層を設ける一方、裏面に、アルミニウム箔の両側にそれぞれ基材側及び反基材側の防湿材を一体的に接着したアルミニウム複層シートを積層するようにしたことにより、火山性ガラス質複層板という水分を透過し易い基材であっても、その基材内に裏面から水分が浸入するのをアルミニウム複層シートによって阻止でき、基材内に裏面から浸入した水分が表面層との間で溜まって表面層の外観が損なわれるのを防いで、軒裏天井材の良好な外観仕上げを長期間に亘って安定して維持することができる。また、アルミニウム箔による熱遮断効果により、燃焼ガスの軒裏空間への進入を防止することで、軒裏空間の温度上昇を抑えて軒の延焼を防止することができる。また、火山性ガラス質複層板からなる基材の特性により、火災時に長い時間加熱されても基材が割れてアルミニウム箔が基材から離脱したり、軒裏天井材が脱落したりすることはなく、軒裏天井材の耐火性を向上させることができる。さらに、アルミニウム箔の基材側及び反基材側にそれぞれ防湿材が一体的に接着されたアルミニウム複層シートにより、アルミニウム箔が周りの水分や湿気に接触するのを防湿材によって抑制して、アルミニウム箔の腐食を長期間に亘り未然に防止することができ、アルミニウム箔本来の熱遮断効果を確実に発揮させることができる。このように軒裏天井材の耐火性を高めることができ、よって軒裏天井材の良好な外観仕上げの維持及び耐火性を併せ図ることができる。
【図面の簡単な説明】
【００３０】
【図１】図１は、本発明の実施形態１に係る軒裏天井構造を示す断面図である。
【図２】図２は、軒裏空間の換気金物の要部を拡大して示す斜視図である。
【図３】図３は、軒裏天井材の断面図である。
【図４】図４は、軒裏天井材のアルミニウム複層シートが基材に対する防水機能を発揮している状態を概略的に示す断面図である。
【図５】図５は、本発明の実施形態２に係る軒裏天井構造を換気金物が外された状態で示す斜視図である。
【図６】図６は、試験１において、軒裏天井材のサンプルを準耐火試験のために４５分間加熱したときの温度上昇及び状態を示す図である。
【図７】図７は、試験２による試験結果を示す図である。
【発明を実施するための形態】
【００３１】
以下、本発明の実施形態を図面に基づいて詳細に説明する。以下の実施形態の説明は、本質的に例示に過ぎず、本発明、その適用物或いはその用途を制限することを意図するものでは全くない。
【００３２】
（実施形態１）
図１は本発明の実施形態１に係る軒裏天井構造を示し、この軒裏天井構造は例えば木造戸建て住宅（建物）の軒に施工されている。この軒は、住宅の外壁Ｗよりも外側に突出しており、主要構造として屋根の勾配に応じて図外の棟木及び軒桁１に掛け渡された垂木２を有し、これらは木質材からなる。この垂木２の軒先部分と、垂木２を支持する軒桁１と、この軒桁１の外側に軒桁１と平行に配置され、垂木２にその先端を隠すように固定された鼻隠し３とで軒が構成されている。軒の下側には、垂木２と軒桁１と鼻隠し３とによって囲まれた部分に断面三角形状の軒裏空間５が区画形成され、この軒裏空間５の下側開口部５ａ（外壁Ｗと鼻隠し３との間）は複数枚の矩形板状の軒裏天井材２１，２１，…によって閉塞されている。
【００３３】
鼻隠し３裏側（内側）の垂木２の先端面には鼻隠し下地材７が取り付けられ、この鼻隠し下地材７の下端部に軒先野縁８が吊り下げ支持され、これらも木質材からなっている。軒桁１には、面材からなる外壁下地材１０及びその上の胴縁９を介して軒元野縁１１がビスＶ等により固定され、この軒元野縁１１も木質材からなる。外壁下地材１０は例えば大建工業（株）製の「ダイライト」、シージングボード、構造用合板、ＯＳＢ等の面材が用いられる。これら軒先野縁８と軒元野縁１１との間には、軒桁１に沿って一定間隔を空けて配置される木質材からなる複数の軒天取付野縁１２，１２，…が連結されており、鼻隠し下地材７、軒先野縁８、軒元野縁１１及び軒天取付野縁１２，１２，…によって軒裏天井材２１，２１，…を施工するための木製の軒下地材が構成されている。
【００３４】
そして、軒裏空間５の開口部５ａに複数枚の軒裏天井材２１，２１，…が互いに隙間なく幅方向に突き合わせた状態で配置され、その各々の周縁部は釘やビス等の止め具（図示せず）で上側の軒天取付野縁１２及び軒先野縁８に固定され、これにより軒裏天井材２１が軒裏に施工されている。尚、軒桁１の室内側には内壁下地材１３が施工され、この内壁下地材１３は例えば大建工業（株）製の「ダイライト」、石膏ボード、合板等の面材からなり、この上にクロスや化粧板が貼り付けられて室内壁面が形成される。また、図１中、１４は室内天井材である。
【００３５】
上記各軒裏天井材２１の内側端部は外壁Ｗとの間に隙間を空けた状態で施工され、その軒裏天井材２１と外壁Ｗとの間である軒元に、軒裏空間５を換気するための換気金物１５（換気装置）が設けられている。この換気金物１５は、軒裏天井材が並べられた方向に沿って延びる長尺の例えば亜鉛メッキ鋼板製やステンレス鋼板製の金物本体１６を有する。この金物本体１６は、図２に拡大して示すように、水平に延びて内端部で外壁Ｗの上端に載置固定される下側水平部１６ａと、この下側水平部１６ａの外端部から上方に延びる内側縦壁部１６ｂとを有する。この内側縦壁部１６ｂの上端部には、水平に外方向に延びた後に折り返されて水平内方向に延びる上側水平部１６ｃが連続しており、この上側水平部１６ｃにおいて金物本体１６が軒天取付野縁１２に対し軒天取付野縁１２と軒裏天井材２１との間に挟まれた状態で取付固定されている。上側水平部１６ｃの下側部分の内端部には、下側に向かって内側に向かうように傾斜して延びる外側縦壁部１６ｄが接続され、この外側縦壁部１６ｄの下端部には、外側に向かって延びた後に上側に向かうように折り曲げられた見切り部１６ｅが接続されている。この見切り部１６ｅは上記下側水平部１６ａと同じ高さ位置で外側に向かって延び、その外端部（先端部）は軒裏天井材２１の下面に近接ないし当接している。そして、内側縦壁部１６ｂと外側縦壁部１６ｄとの間に位置する上側水平部１６ｃには複数の換気孔１７，１７，…が金物本体１６の長さ方向に並んで貫通形成されており、この換気孔１７と内外縦壁部１６ｂ，１６ｄ間の空間とを換気通路１８として軒裏空間５を外部空間（大気）との間で換気するようにしている。
【００３６】
また、上記金物本体１６の内側縦壁部１６ｂの上下中間部には外側縦壁部１６ｄに向かって開口する凹溝部１６ｆが形成されている。この凹溝部１６ｆ内には、所定の温度（例えば１８０℃）以上で膨張（発泡）して上記換気通路１８に充填される膨張黒鉛等からなる発泡材１９が充填されており、火災時に発泡材１９の膨張により換気通路１８を遮断することで、炎や高温のガスが換気通路１８を経由して軒裏空間５に進入するのを防止するようにしている。
【００３７】
尚、上記換気金物１５は例示であり、他の構造の換気金物を使用することができるのは言うまでもない。
【００３８】
上記各軒裏天井材２１は、図３に拡大して示すように、矩形板状の基材２２と、この基材２２の裏面側、すなわち軒裏天井構造の施工状態で軒裏空間５側に位置する上側に接着剤によって一体的に接着された状態で積層されたアルミニウム複層シート２４と、基材２２の表面側、すなわち軒裏天井構造の施工状態で軒裏空間５と反対側に位置する下側に一体的に形成された非透水性の表面層３０とを有する。上記基材２２にアルミニウム複層シート２４を接着する接着剤は、例えばウレタン樹脂系のものが用いられている。
【００３９】
上記基材２２は、火山性ガラス質複層板（例えば大建工業（株）製の「ダイライト」）からなり、水分や湿気、ガスや気体を透過させ易い性質を有する。具体的には、火山性ガラス質複層板は、火山性ガラス質堆積物層２２ａの両側にそれぞれロックウール層２２ｂ，２２ｂが積層一体化された厚さが例えば１２ｍｍの複層板である。この各層２２ａ，２２ｂには、無機粉体として水酸化アルミニウムが混入されている。基材２２は、密度が例えば０．５〜０．９ｇ／ｃｍ３のものが用いられる。尚、基材２２の厚さは９〜１８ｍｍが好ましい。
【００４０】
上記アルミニウム複層シート２４は基材２２に対する防水層として機能するもので、アルミニウム箔２５と、そのアルミニウム箔２５の基材２２側に接着剤により一体的に接着された基材側防湿材としてのポリエチレンテレフタレート樹脂系フィルム２６と、アルミニウム箔２５の基材２２と反対側（反基材側）に接着剤により一体的に接着された反基材側防湿材としてのパルプ紙２７との３層構造のシートからなる。
【００４１】
上記アルミニウム箔２５は熱遮断材料として機能し、例えばその厚さは０．０２５〜０．０３５ｍｍ程度で極めて薄く、重さは７２．９〜８９．１ｇ／ｍ２程度である。このようにアルミニウム箔２５を薄くする理由は、接着状態で積層されている基材２２である火山性ガラス質複層板が割れ難くかつ寸法安定性にも優れ、ロックウール板等に比べて比重が大きくて強度も高いので、基材２２が割れてその部分から高温の燃焼ガスが浸入してアルミニウム箔２５に孔が開く虞れも極めて少なく、上記のような厚さの薄膜のアルミニウム箔２５であっても十分な強度を確保できるためであり、他方、アルミニウムの熱伝導率が極めて高いことを考えると、できる限り薄い箔の方が軒裏に伝わる熱を下げることができるためである。
【００４２】
また、このアルミニウム箔２５の基材２２側に接着されているポリエチレンテレフタレート樹脂系フィルム２６、及び反基材側に接着されているパルプ紙２７は、いずれもアルミニウム箔２５に対する湿気の影響を阻止し、そのアルミニウム箔２５が湿気（水分）によって腐食するのを防ぐためのものである。
【００４３】
ポリエチレンテレフタレート樹脂系フィルム２６の厚さは、例えば０．０１２ｍｍ程度で、重さは例えば１７．０ｇ／ｍ２程度のものが用いられる。
【００４４】
一方、パルプ紙２７の厚さは、例えば０．０３３ｍｍ程度で、重さは例えば０．６〜２３．０ｇ／ｍ２程度のものが用いられる。
【００４５】
そして、上記アルミニウム箔２５にそれぞれポリエチレンテレフタレート樹脂系フィルム２６（基材側防湿材）及びパルプ紙２７（反基材側防湿材）を接着するための接着剤は、防湿性を有する例えばウレタン樹脂系の接着剤が用いられる。
【００４６】
上記基材２２表面の表面層３０は、基材２２の表面に塗布された不燃性塗膜３１と、この不燃性塗膜３１の表面（基材２２と反対側の面）に接着剤により一体的に貼り付けられた化粧シート３２とを備え、これら不燃性塗膜３１及び化粧シート３２はいずれも非透水性の材料からなっている。
【００４７】
不燃性塗膜３１は、気体遮蔽効果を有する不燃性塗料からなるものである。すなわち、この不燃性塗膜３１は、気体遮蔽効果（ガスバリア効果）を有し、同効果を有する不燃性塗料を基材２２の表面に塗布することによって形成される。尚、不燃性塗膜３１の基材２２への密着性を高めるために、基材２２の表面に、下塗り塗料による下塗り塗膜を形成した後、その下塗り塗膜上に不燃性塗膜３１を形成することが望ましい。
【００４８】
上記不燃性塗膜３１（不燃性塗料）は、例えば塗料化に伴って水中で膨潤する膨潤性を有する層状粘土鉱物と、その固定用の樹脂とを備えてなる。すなわち、層状粘土鉱物としては、例えばバーミキュライトやベントナイト等の高い膨潤性を有する層状粘土鉱物（珪酸塩鉱物）が用いられる。この層状粘土鉱物の膨潤性は、例えば第十五改正日本薬局方の膨潤力試験で２０ｍｌ／２ｇ以上のものであることが望ましい。
【００４９】
不燃性塗料における層状粘土鉱物の組成比は、２０〜８０重量％であることが望ましい。２０重量％を下回ると、不燃性能が低下して機能が発揮されない一方、８０重量％を超えると、相対的に樹脂が入り難くなるためである。
【００５０】
一方、樹脂は、例えばアクリル系、ウレタン系、酢酸ビニル系、ポリビニルアルコール系等の樹脂が用いられる。この樹脂の組成比は、２０〜５０重量％であることが望ましい。２０重量％を下回ると、塗膜の強度が低くなり過ぎて塗膜が剥がれる一方、５０重量％を超えると、相対的に可燃物としての樹脂が増え過ぎ、不燃性を担保できなくなるためである。
【００５１】
その他、不燃性塗料には、増量剤や着色剤として、炭酸カルシウム、酸化チタン、水酸化アルミニウム等の無機粉体を０〜６０重量％程度加えてもよい。
【００５２】
不燃性塗料の塗布量は、例えば固形分で３０〜１５０ｇ／ｍ２程度であればよく、設計に応じて適宜選択することができる。この塗布量が少な過ぎると、不燃性の効果が得られなくなり、多過ぎると塗布が困難になる。
【００５３】
この不燃性塗膜３１（不燃性塗料）が気体やガスを遮蔽するメカニズムについて概略的に説明すると、粘土鉱物の粒子は多数の薄片成分が層状に重なっており、塗料化する際に水が加えられると、塗料中で粘土鉱物粒子が吸水して膨潤し、薄片成分の層間が広がり、混合に伴って薄片成分（層）が他の薄片成分間（層間）に入り込むようになる。この塗料を基材２２の表面（及び裏面）に塗布してドライヤーで乾燥すると、薄片成分間（層間）が収縮して狭くなり、粒子同士の薄片成分が入り込んで噛み合うようになり、その状態が樹脂により固定され、可燃性の高温ガスが粒子間を透過しようとしても、噛み合わさった薄片成分により遮蔽され、気体遮蔽効果が得られるようになる。この不燃性塗膜３１は水がかかっても破壊されることはない。
【００５４】
一方、不燃性塗膜３１の表面に貼り付けられている化粧シート３２は、表面に例えば木目模様等の印刷が施されていて、軒裏天井材２１表面の高い意匠性の仕上げをするためのものであり、例えばウレタン樹脂系の接着剤によって貼り付けられている。具体的には、化粧シート３０は例えば樹脂強化紙等からなり、その厚さは例えば０．１ｍｍ程度である。
【００５５】
したがって、この実施形態においては、軒裏天井材２１は基材２２の表面に、不燃性塗膜３１及び化粧シート３２を有する表面層３０が形成されたものであるので、その軒裏天井材２１が建物の軒裏空間５の下側の軒下地材に施工された施工状態では、軒裏天井材２１を下側から見たときに表面の化粧シート３２により高い意匠性の仕上げが得られる。
【００５６】
そして、軒裏天井材２１の基材２２は、水分を透過し易い火山性ガラス質複層板からなるので、軒裏空間５において建物の小屋裏を経由して移動してきた屋内の水蒸気が冷やされて結露水が発生したり、換気のための換気金物１５を経由して水分が軒裏空間５に浸入したり、或いは、軒の不十分な雨仕舞いにより雨水が軒裏空間５に浸入したりすると、図４に示すように、それらの水分ｗｔは、軒裏空間５の下側にある軒裏天井材２１の基材２２内に裏面から浸入しようとする。しかし、この基材２２の裏面にはアルミニウム複層シート２４が接着状態で積層され、このアルミニウム複層シート２４は、アルミニウム箔２５と、そのアルミニウム箔２５の両側にそれぞれ一体的に接着されたポリエチレンテレフタレート樹脂系フィルム２６及びパルプ紙２７とを有し、これらアルミニウム箔２５を含む３層の構造によって防水層として機能する。そのため、上記基材２２が水分ｗｔを透過し易い火山性ガラス質複層板であっても、その基材２２内に裏面から水分ｗｔが浸入する現象そのものをアルミニウム複層シート２４によって阻止できるようになる。その結果、水分ｗｔが基材２２内に裏面から浸入して非透水性の表面層３０との境界面で溜まることはなく、その表面層３０の外観が損なわれるのを回避して、軒裏天井材２１の良好な外観仕上げを長期間に亘って安定して維持することができる。
【００５７】
また、上記軒裏天井材２１の基材２２は火山性ガラス質複層板であるので、容易に切断することができて加工性がよいだけでなく、周縁部に止め具が貫通しても割れることはなく、優れた施工性が得られる。
【００５８】
また、こうして建物の軒裏空間５の下側に施工される軒裏天井材２１は、その基材２２の裏面にアルミニウム箔２５を含むアルミニウム複層シート２４が積層されたものであるので、基材２２（火山性ガラス質複層板）が火災時等における燃焼ガスの通り抜ける材料（水分だけでなくガスも透過させる）であり、仮に燃焼ガスが基材２２の裏側に通り抜けようとしても、そのアルミニウム箔２５が、燃焼ガスを遮断する熱遮断層として機能し、このアルミニウム箔２５の熱遮断効果（気体遮蔽効果）により、火災時の燃焼ガスやその熱が軒裏空間５に伝わり難くなり、上記木製の軒下地材が着火温度まで上昇することや、軒裏空間５が温度上昇することを抑えて軒の延焼を防止することができる。
【００５９】
また、上記基材２２は、火山性ガラス質堆積物層２２ａの両側にロックウール層２２ｂ，２２ｂが積層一体化された軽量の火山性ガラス質複層板である。そして、仮に基材がセメント系や珪酸カルシウム系の板材である場合、それら板材は自由水や結合水を含んでいるので、その自由水や結合水が火災時の加熱に伴って蒸発し急速に収縮することで、板材に割れが発生する。これに対し、この火山性ガラス質複層板製の基材２２はセメント系や珪酸カルシウム系の板材とは異なり、当該セメント系や珪酸カルシウム系の板材のような割れの発生が生じ難く、熱による収縮も小さいので、基材２２の加熱による割れや収縮等に起因して裏面側のアルミニウム複層シート２４が離脱したり、表面層３０における不燃性塗膜３１に亀裂が入ったり剥がれ落ちたり、或いは基材２２が脱落したりする可能性が極めて低くなる。その結果、火災時に軒裏天井材２１が４５分以上の長い時間加熱されても、上記アルミニウム複層シート２４におけるアルミニウム箔２５の熱遮断機能及び不燃性塗膜３１の気体遮蔽機能を安定して維持することができる。よって別途に断熱材を要することなく軒裏天井材２１の耐火性を向上させることができる。
【００６０】
また、軒裏天井材２１の基材２２としての火山性ガラス質複層板に水酸化アルミニウムが混入されているので、発熱時には結晶水が熱分解して放出され、その吸熱反応により温度上昇を低下させることができる。
【００６１】
そして、この火山性ガラス質複層板からなる基材２２の裏面に接着されているアルミニウム複層シート２４は、アルミニウム箔２５の基材２２側に基材側防湿材としてポリエチレンテレフタレート樹脂系フィルム２６を、また反基材側に反基材側防湿材としてパルプ紙２７をそれぞれ一体的に接着したものであるので、アルミニウム箔２５が周りの水分や湿気に接触しようとしても、それはポリエチレンテレフタレート樹脂系フィルム２６及びパルプ紙２７によって抑制され、アルミニウム箔２５を基材２２側からポリエチレンテレフタレート樹脂系フィルム２６によって防湿できるとともに、反基材側から、防湿性を有するウレタン樹脂系の接着剤が含浸したパルプ紙２７によって防湿することができる。しかも、アルミニウム箔２５にそれぞれポリエチレンテレフタレート樹脂系フィルム２６及びパルプ紙２７を接着するための接着剤も防湿性を有する例えばウレタン樹脂系のものであるので、アルミニウム箔２５は当該接着剤によっても防湿される。その結果、アルミニウム箔２５の腐食を未然に効果的に防止することができ、施工後に長期間が経過しても腐食によってアルミニウム箔２５に孔が開くことはなく、その本来の熱遮断効果を火災時等に確実に発揮させることができる。
【００６２】
さらに、上記アルミニウム複層シート２４は、アルミニウム箔２５にポリエチレンテレフタレート樹脂系フィルム２６とパルプ紙２７とが接着剤による接着により一体化されたものであるので、万一、火災時にポリエチレンテレフタレート樹脂系フィルム２６やパルプ紙２７が燃える事態に至ったとしても、それらがアルミニウム箔２５と一体化されている構造によってそれ以上の延焼は抑えられる。しかも、ポリエチレンテレフタレート樹脂系フィルム２６やパルプ紙２７はいずれも他の樹脂等と比べて燃焼時の発熱量が低いため（例えばポリエチレンテレフタレート樹脂は５５００ｋｃａｌ／ｋｇ程度、紙は５０００ｋｃａｌ／ｋｇ程度であるのに対し、ポリエチレン樹脂は１１０００ｋｃａｌ／ｋｇ程度、ポリプロピレン樹脂は１１１００ｋｃａｌ／ｋｇ程度）、その分、これらが燃えた場合に軒裏空間５の温度が過度に上昇するのを防ぐことができ、よって延焼を食い止めることができる。
【００６３】
また、軒裏天井材２１の基材２２表面に設けられている表面層３０は、気体遮蔽効果を有する不燃性塗料からなる不燃性塗膜３１を有するので、その軒裏天井材２１が施工された場合、火災等の炎に軒裏天井材２１の表面が曝され、高温のガスが軒裏天井材２１の表面から軒裏天井材２１を直接的に透過して軒裏空間５に進入しようとしても（化粧シート３２は燃焼して消失する）、その高温ガスは基材２２（軒裏天井材２１）の表面側において不燃性塗膜３１によって遮蔽されることとなる。このことで高温のガスの軒裏空間５への進入が抑制され、その軒裏空間５の温度の上昇をより一層抑えることができる。
【００６４】
そして、軒裏天井材２１は、予め、基材２２の裏面側（上側）にアルミニウム箔２５を含むアルミニウム複層シート２４が接着によって積層されている構造のものであり、既存の軒裏天井材の耐火性を向上させる目的で、その軒裏天井材自体を基材としてその裏面にアルミニウム箔を積層施工する構造とは大きく異なっている。すなわち、軒裏天井材自体を基材として裏面にアルミニウム箔を積層する場合においては、そのアルミニウム箔は施工時の破損（この破損によってアルミニウム箔の防水効果や熱遮断効果がなくなる）を避けながら基材全体に亘り密着させて施工する必要があり、アルミニウム箔が部分的に基材と密着しない非密着箇所が生じると、仮に火災時に軒裏天井材にクラックが生じたときには、その非密着箇所から燃焼ガス（炎）が侵入することになる。しかし、本実施形態のような０．０３ｍｍ程度の薄いアルミニウム箔のハンドリング性は低いので、そのような施工は実質的に困難となる。ハンドリング性のために、アルミニウム箔ではなく、ある程度の厚さのあるアルミニウム薄板を使用して、それを積層するようにすると、今度は、施工時にそのアルミニウム薄板を釘やビスが貫通し難くなり、施工性が低下する。
【００６５】
これに対し、本実施形態に係る軒裏天井材２１は、予め、火山性ガラス質複層板からなる基材２２の裏面側にアルミニウム箔２５を含むアルミニウム複層シート２４が一体的に積層されているものであるので、薄いアルミニウム箔２５を用いながら、アルミニウム複層シート２４のハンドリング性は高くなり、上記したような問題が生じる余地は殆どなく、軒裏天井材２１の施工が容易となり、軒裏天井材自体を基材としてその裏面にアルミニウム箔を接着施工する構造に対して大きな利点がある。
【００６６】
しかも、軒裏天井材２１のアルミニウム複層シート２４は、予め基材２２の裏面に接着剤により一体的に接着された状態で積層されているので、そのアルミニウム複層シート２４は常に基材２２と一体化された状態でハンドリングされることとなり、軒裏天井材２１の施工をさらに良好に行うことができる。
【００６７】
尚、本発明によると、具体的に、火山性ガラス質堆積物層２２ａの両側にそれぞれロックウール層２２ｂ，２２ｂが積層一体化された火山性ガラス質複層板からなる厚さ１２ｍｍの基材２２の裏面に、厚さ０．０３ｍｍのアルミニウム箔２５の基材側にポリエチレンテレフタレート樹脂系フィルム２６が、また反基材側にパルプ紙２７がそれぞれウレタン樹脂系接着剤により接着されたアルミニウム複層シート２４を接着した１枚物の軒裏天井材２１を施工した軒裏天井構造によって４５分の軒裏準耐火構造の認定が得られている。
【００６８】
（実施形態２）
図５は本発明の実施形態２に係る軒裏天井構造を示し（尚、図１〜図３と同じ部分については同じ符号を付してその詳細な説明は省略する）、軒裏空間５の換気構造を変えたものである。
【００６９】
この実施形態では、実施形態１と異なり、換気金物１５は軒における軒元と軒先との中間部に施工されている。複数枚の軒裏天井材２１，２１，…は、長さ方向が軒先野縁８及び軒元野縁１１に沿うように配置されて、該軒先野縁８及び軒元野縁１１と軒天取付野縁１２とに亘って取付固定されている。隣り合う軒裏天井材２１，２１間に間隔が空けられ、この間隔に換気金物１５が配置されている。換気金物１５は、幅方向中間部に上側に向かって凹陥された凹溝部１６ｆを有する断面略ハット状の細長い板材からなる金物本体１６を有し、凹溝部１６ｆは溝底側の溝幅が溝開口側よりも広い蟻溝状とされている。そして、換気金物１５は、その凹溝部１６ｆの外面を軒裏天井材２１，２１間の間隔に嵌め込み、凹溝部１６ｆ以外の幅方向両端部で軒裏天井材２１の端部を押さえ込んだ状態で、長さ方向の両端部及び中間部で上記軒天取付野縁１２にビスＶによりねじ止めされている。また、凹溝部１６ｆの底部には複数の換気孔（図５では示していない）が凹溝部１６ｆの長さ方向に並んで貫通形成されており、この換気孔により軒裏空間５を外部空間（大気）との間で換気するようにしている。尚、凹溝部１６ｆの長さ方向両端部は、金物本体１６の一端部に取り付けられるエンドキャップ（図示せず）により閉塞される。軒裏天井材２１及び軒裏天井構造のその他の構成は実施形態１と同じである。
【００７０】
したがって、この実施形態の場合、換気金物１５が軒の中間部にある軒裏天井構造においても、実施形態１と同様の作用効果を奏することができる。
【００７１】
（その他の実施形態）
尚、上記各実施形態では、基材２２の表面に設けられる非透水性の表面層３０は、不燃性塗膜３１と化粧シート３２との複合構造としているが、これに代えて、不燃性塗膜３１とその表面に塗装により形成された非透水性の化粧塗膜との複合構造であってもよく、さらには不燃性塗膜３１のみで構成してもよい。或いは、不燃性塗膜３１をなくして、基材２２表面に貼り付けられた化粧シート３２のみ、又は基材２２表面に塗布された化粧塗膜のみで構成してもよい。
【００７２】
また、上記各実施形態では、アルミニウム複層シート２４は、アルミニウム箔２５の基材２２側に基材側防湿材としてのポリエチレンテレフタレート樹脂系フィルム２６が、また反基材側に反基材側防湿材としてのパルプ紙２７がそれぞれ接着剤により一体的に接着された３層構造としているが、逆に、アルミニウム箔２５の基材２２側にパルプ紙２７が、また反基材側にポリエチレンテレフタレート樹脂系フィルム２６がそれぞれ接着剤により一体的に接着された構造としてもよい。或いは、アルミニウム箔２５の基材側及び反基材側にいずれもポリエチレンテレフタレート樹脂系フィルム２６，２６又はパルプ紙２７，２７を接着したものでもよい。さらには、これら基材側及び反基材側の防湿材はポリエチレンテレフタレート樹脂系フィルム２６やパルプ紙２７以外のものを用いることもできる。
【００７３】
また、上記各実施形態では、軒裏天井材２１は、アルミニウム複層シート２４が火山性ガラス質複層板からなる基材２２の裏面に接着状態で積層一体化されているものとしているが、それに代え、そのアルミニウム複層シート２４は基材２２裏面に単に積層されるだけの構造であってもよい。すなわち、例えば施工現場において、アルミニウム複層シート２４が基材２２裏面上に接着されないで単に載置された状態で積層される構造、或いはアルミニウム複層シート２４が基材２２裏面上に貼り付けられた状態で積層される構造としてもよい。こうすれば、アルミニウム複層シート２４を基材２２裏面に接着状態で積層一体化する構造による作用効果は奏し得ないものの、それ以外の作用効果は得ることができる。
【００７４】
さらに、上記各実施形態では、軒裏天井構造の軒裏空間５を換気するための換気金物１６を設けているが、他の構造の換気装置であってもよく、或いは通気口を設けて軒裏空間５を換気するようにしてもよい。
【実施例】
【００７５】
次に、軒裏天井材の耐火性能に関して具体的に実施した実施例について説明する。
【００７６】
［試験１］
（実施例）
軒裏天井材の基材は、厚さ７ｍｍの火山性ガラス質堆積物層の両側にそれぞれ厚さ２．５ｍｍのロックウール層が積層一体化された厚さ１２ｍｍの火山性ガラス質複層板（大建工業（株）製の「ダイライト」）とした。アルミニウム複層シートは、厚さ０．０３ｍｍのアルミニウム箔の一側面に厚さ０．０１２ｍｍのポリエチレンテレフタレート樹脂系フィルムが、また他側面に厚さ０．０３３ｍｍのパルプ紙がそれぞれウレタン樹脂系の接着剤によって一体的に接着された３層構造の複合シートとした。そして、このアルミニウム複層シートを基材の裏面に、ポリエチレンテレフタレート樹脂系フィルムが基材側になり、パルプ紙が反基材側になるようにウレタン樹脂系の接着剤によって一体的に接着して軒裏天井材のサンプルとした。この軒裏天井材の密度は０．６ｇ／ｃｍ３であった。
【００７７】
（比較例１）
実施例において、アルミニウム複層シートがないものとし、厚さ１２ｍｍの火山性ガラス質複層板そのものを軒裏天井材のサンプルとした。
【００７８】
（比較例２）
厚さ１４ｍｍの珪酸カルシウム板を基材とし、その裏面に実施例と同じアルミニウム複層シートを、ポリエチレンテレフタレート樹脂系フィルムが基材側となり、パルプ紙が反基材側となるようにウレタン樹脂系の接着剤によって一体的に接着して軒裏天井材のサンプルとした。この軒裏天井材の密度は１．１ｇ／ｃｍ３であった。
【００７９】
実施例及び比較例１，２のサンプルに対し、基材の表面側からバーナーの炎を連続して当てて準耐火試験を行った。そのときの試験開始から４５分経過した時点でのサンプルの温度と、その状態を図６に示す。
【００８０】
この図６から明らかなように、火山性ガラス質複層板からなる基材の裏面にアルミニウム複層シートを接着した実施例では、４５分が経過しても温度上昇が低く、基材の割れによる脱落も生じていない。火山性ガラス質複層板そのものの比較例１は実施例と同様に割れによる脱落も生じていないが、温度が実施例よりも高くなっている。そして、基材が珪酸カルシウム板である比較例２では、その裏面に実施例のアルミニウム複層シートが接着されていても、基材が割れて脱落しており、アルミニウム複層シートの熱遮断効果を活用できていない。これらにより、本願発明のように、軒裏天井材において、火山性ガラス質積層板を基材とし、その裏面にアルミニウム複層シートを一体的接着することによって、アルミニウム箔の熱遮断機能を安定して維持でき、軒裏天井材の耐火性を向上させることができていることが判る。
【００８１】
［試験２］
また、火山性ガラス質堆積物層の両側にロックウール層が積層一体化された火山性ガラス質複層板からなる厚さ１２ｍｍの基材の裏面（軒裏空間側となる面）にアルミニウム複層シートを一体的に接着した。そのとき、アルミニウム複層シートは、アルミニウム箔の基材側に防湿用のポリエチレンテレフタレート樹脂系フィルムを接着し、反基材側にパルプ紙を接着した本発明に係る「軒裏紙」軒天材の試験体と、それとは逆に、アルミニウム箔の基材側にパルプ紙を接着し、反基材側にポリエチレンテレフタレート樹脂系フィルムを接着した「軒裏フィルム」軒天材の試験体との２種類を作製した。いずれの種類でも、ポリエチレンテレフタレート樹脂系フィルムは、比重１．４で厚さ１２μｍであり、重さ１７ｇ／ｍ２となる。一方、パルプ紙は坪量２３ｇ／ｍ２の薄葉紙を用いた。
【００８２】
耐火性の試験に用いた軒裏天井構造は、木造軸組工法により施工したものであり、小屋裏に面する部分に厚さ８ｍｍの繊維混入珪酸カルシウム板からなる標準板を設け、壁の屋外側被覆は厚さ２５ｍｍの繊維混入珪酸カルシウム板を２枚重ね張りし、屋内側被覆は厚さ１２．５ｍｍの石膏ボードとした。軒屋根は勾配が３／１０で、４５×８５ｍｍの垂木の上に厚さ２５ｍｍの繊維混入珪酸カルシウム板を２枚重ねて葺いたものとした。垂木に４５×４５ｍｍの野縁を格子状に施工して長さ６５ｍｍの鋼製釘で固定し、この野縁に、上記「軒裏紙」軒天材の試験体又は「軒裏フィルム」軒天材の試験体を長さ３８ｍｍのステンレス鋼製釘により固定した。鼻隠しは、１３０×３０ｍｍの木造下地材に厚さ２５ｍｍの繊維混入珪酸カルシウム板を２枚重ねて張ったものである。軒の幅は１８２０ｍｍ、軒の出は５００ｍｍ、軒の天井面までの高さは１８００ｍｍであり、柱の樹種は米松で、他の部分（垂木、野縁、鼻隠し下地材）の樹種は米松又は米栂であった。
【００８３】
そして、温度の測定のための熱電対の熱接点を上記標準板の非加熱面に３箇所配置した状態で、試験体の下面を加熱し、４５分間加熱し続けたときの温度を熱電対により１分毎に測定した。このようにして、「軒裏紙」及び「軒裏フィルム」の各軒天材に対し４５分の軒裏準耐火構造の加熱燃焼試験を行った際の具体的な温度上昇変化のデータを図７に示す。同図中、経過時間の欄の単位は「分」である。また、他の欄はいずれも温度を示し、単位は「℃」である。温度差の欄は「軒裏フィルム」軒天材の温度から「軒裏紙」軒天材の温度を差し引いた値を示す。
【００８４】
尚、「軒裏紙」及び「軒裏フィルム」の各軒天材のいずれも、加熱中に、標準板の非加熱側に１０秒を超えて継続する火炎の噴出がないこと、標準板の非加熱面で１０秒を超えて継続する発炎がないこと、標準板に火炎が通る損傷を生じないことの各判定条件は満足していた。
【００８５】
この図７から明らかなように、「軒裏紙」及び「軒裏フィルム」の各軒天材の温度変化を比較すると、いずれも４５分間到達時の温度が基準値（１４０℃）よりも低くなっている。
【００８６】
尚、両者の温度は、加熱初期の一部を除き、「軒裏紙」軒天材の温度が「軒裏フィルム」軒天材の温度よりも低くなっており、４５分間の時点では７．４℃の温度差が生じている。この温度差が生じる理由について考察すると、ポリエチレンテレフタレート樹脂系フィルムの発熱量は５５００ｋｃａｌ程度であるのに対し、パルプ紙は３２００ｋｃａｌ程度であり、３割程度の差異がある。また、ポリエチレンテレフタレート樹脂系フィルムは、全てが樹脂分であるので、全て燃えてしまうのに対し、パルプ紙（薄葉紙）には無機分が混入しているので、発熱量が下がる。具体的には、パルプ紙には填料が含まれており、この填料は、紙の白色度、不透明度、地合、表面平滑性を向上させ、印刷時のインキ抜け等を防ぐ薬品で、白土（クレーや粘土）、カオリン、炭酸カルシウム、二酸化チタン等の天然又は合成の白色顔料からなる。上質紙では、乾燥パルプに対して約１０％の重量で填料が用いられている。すなわち、紙は原材料の木材だけでなく無機物も含まれていることになる。そして、このようなポリエチレンテレフタレート樹脂系フィルムとパルプ紙との発熱量の差に起因して上記温度差が生じており、「軒裏紙」軒天材の温度が「軒裏フィルム」軒天材よりも低くなって耐火性能に関して優位となっている。
【００８７】
よって、本願発明のように、アルミニウム箔の両側にポリエチレンテレフタレート樹脂系フィルム及びパルプ紙が配置されるアルミニウム複層シートを基材に積層した構造の軒裏天井材を軒裏天井構造に施工することで、その軒裏天井構造の耐火性を高くすることができている。
【産業上の利用可能性】
【００８８】
本発明は、軒裏天井材の基材が水分や湿気を透過させる材料でかつ基材表面に非透水性の表面層が設けられていても、表面層の裏側への水分の停留を阻止して軒裏天井材の良好な外観仕上げの維持を図り得るので、極めて有用で産業上の利用可能性が高い。
【符号の説明】
【００８９】
５  軒裏空間
１５  換気金物（換気装置）
２１  軒裏天井材
２２  基材
２２ａ  火山性ガラス質堆積物層
２２ｂ  ロックウール層
２４  アルミニウム複層シート
２５  アルミニウム箔
２６  ポリエチレンテレフタレート樹脂系フィルム
２７  パルプ紙
３０  表面層
３１  不燃性塗膜
３２  化粧シート
ｗｔ  水分
【図１】
2019194405.tif 000003
【図２】
2019194405.tif 000004
【図３】
2019194405.tif 000005
【図４】
2019194405.tif 000006
【図５】
2019194405.tif 000007
【図６】
2019194405.tif 000008
【図７】
2019194405.tif 000009
【手続補正書】
【提出日】平成31年4月4日(2019.4.4)
【手続補正１】
【補正対象書類名】明細書
【補正対象項目名】全文
【補正方法】変更
【補正の内容】
【発明の詳細な説明】
【技術分野】
【０００１】
本発明は、軒裏天井材及びそれが施工された軒裏天井構造に関する。
【背景技術】
【０００２】
一般に、都市部等の建物が密集する地域では、火災が発生すれば延焼によって大きな被害が生じる可能性があり、このような地域は防火地域や準防火地域とされ、建物はその階数や延べ面積に応じて要求される耐火性能を備えた基準による建築が義務付けられている。
【０００３】
建物の軒裏についても、珪酸カルシウム板やスラグ石膏板等の不燃材料を軒裏天井材として使用し、隣家の火災による延焼を防止するようにしている。
【０００４】
このような軒の耐火性を向上させるために、従来、特許文献１に示されるように、軒裏に施工される軒天部材として、珪酸カルシウム板等からなる基材の軒裏空間に面する裏面側に、耐火断熱層、熱遮断層、吸熱層のいずれか１つを積層した耐火補強層を積層することが提案されている。そして、熱遮断層として、厚さ０．２ｍｍのアルミニウム箔が例示されている。
【０００５】
この特許文献１のものでは、熱遮断層としてアルミニウム箔が用いられているので、そのアルミニウム箔の熱遮断効果により、隣家の火災時の燃焼ガスの熱が軒裏空間に伝わり難くなり、軒裏空間の温度上昇を抑えて軒の延焼を防止することができる効果が得られる。
【先行技術文献】
【特許文献】
【０００６】
【特許文献１】特許第５１３５１３３号公報
【発明の概要】
【発明が解決しようとする課題】
【０００７】
ところで、軒裏天井材において、施工状態で軒裏空間と反対側に位置する表面は、屋外に露出していて下方から見える部分であるので、高い意匠性の仕上げのために、その表面に、木目模様等が印刷された化粧シートの貼付けや仕上げ塗装処理によって化粧用の表面層を設けることが行われる。
【０００８】
しかし、その場合、軒裏天井材の基材が水分等を透過させる珪酸カルシウム板等であると、以下のような問題が生じる。すなわち、軒裏空間は建物の小屋裏と通じており、屋内の水蒸気が小屋裏を経由して軒裏空間に移動し冷やされると、その軒裏空間で結露水が発生する。また、軒裏空間の換気のために設けられている通気口や換気装置を経由して屋外の水分が軒裏空間に浸入することがある。さらに、軒は建物の屋根先に近い部位であり、雨仕舞いが不十分であると、雨水が軒裏空間に浸入し易くなる。
【０００９】
このような軒裏空間への水分の浸入が散発的であれば、その水分は通気口や換気装置等により排出されるので、さほどの問題はないが、水分の浸入が継続して、その水分が通気口や換気装置等によっても軒裏空間から排出されない条件が続くと、その水分は軒裏空間の下側にある軒裏天井材の基材内にその裏面から浸入することとなる。こうして軒裏天井材内に水分が浸入したとき、その水分は基材内部を下側に移動するが、表面に化粧シートや化粧塗膜の表面層があると、その表面層が非透水性であることによって水分等の移動が妨げられ、水分等は表面層との境界面に溜まってしまう。その結果、表面層裏側に溜まった水分により表面層の外観が損なわれ、その変色や伸縮変形が発生することがあり、甚だしいときには溜まった水分の凍結により表面層の剥離等が生じる虞れもある。
【００１０】
本発明は斯かる諸点に鑑みてなされたものであり、その目的は、軒裏天井材の構造に工夫を加えることで、軒裏天井材の耐火性を高めながら、その基材が水分等を透過させる材料でかつ基材表面に非透水性の表面層が設けられていても、その表面層の裏側の基材内に水分が溜まるのを阻止し、軒裏天井材の良好な外観仕上げを長期間に亘って安定して維持できるようにすることにある。
【課題を解決するための手段】
【００１１】
上記の目的を達成するために、この発明では、軒裏天井材の基材は、加熱時に寸法変化が小さくて割れない火山性ガラス質複層板として、その表面に非透水性の表面層を設け、裏面には、アルミニウム箔とその両面に接着された防湿材との複層シートを積層して、その複層シートを基材に対する防水層とするようにした。
【００１２】
具体的には、第１の発明は、建物の軒裏に施工される軒裏天井材であって、火山性ガラス質堆積物層の両側にロックウール層が積層一体化された火山性ガラス質複層板からなる基材と、この基材において施工状態で軒裏空間と反対側に位置する表面に設けられた非透水性の表面層と、基材において施工状態で軒裏空間側に位置する裏面に積層された防水層としてのアルミニウム複層シートとを備え、このアルミニウム複層シートは、アルミニウム箔と、そのアルミニウム箔の基材側及び反基材面にそれぞれ一体的に接着され、上記アルミニウム箔を防湿する基材側及び反基材側防湿材とを有し、上記表面層は、基材の表面に塗布された気体遮蔽効果を有する不燃性塗料からなる不燃性塗膜と、その不燃性塗膜の表面に貼り付けられた化粧シート、又は不燃性塗膜の表面に塗布された化粧塗膜とを有することを特徴とする。
【００１３】
この第１の発明では、軒裏天井材の基材の表面に、不燃性塗膜と、その表面に貼り付けられた化粧シート又は不燃性塗膜の表面に塗布された化粧塗膜とを有する非透水性の表面層が設けられているが、基材の裏面にはアルミニウム複層シートが積層されており、このアルミニウム複層シートは、アルミニウム箔と、そのアルミニウム箔の両側にそれぞれ一体的に接着された防湿材とを有する３層構造によって防水層として機能する。そのため、軒裏天井材の基材が火山性ガラス質複層板という水分を透過し易い材料であっても、その基材内に裏面から水分が浸入することそのものをアルミニウム複層シートによって阻止することができるようになり、水分が基材内に裏面から浸入し表面層との間で溜まって表面層の外観が損なわれるのを防ぐことができ、軒裏天井材の良好な外観仕上げを長期間に亘って安定して維持することができる。
【００１４】
また、基材の裏面に積層されているアルミニウム複層シートは防水層として機能するだけでなく、そのアルミニウム箔が燃焼ガスを遮断する熱遮断層として機能し、アルミニウム箔の熱遮断効果（気体遮蔽効果）により、火災時の燃焼ガスが軒裏空間に伝わり難くなり、軒裏空間の温度上昇を抑えることができ、軒の延焼を防止することができる。
【００１５】
そして、上記基材は、火山性ガラス質堆積物層の両側にロックウール層が積層一体化された火山性ガラス質複層板であり、この火山性ガラス質複層板は、軽量であるとともに、加熱されても割れないという特性を有する。すなわち、火山性ガラス質複層板はセメント系や珪酸カルシウム系の板材とは異なり、これら板材セメント系や珪酸カルシウム系の板材が自由水や結合水を含んでいて、その自由水や結合水が火災時の加熱に伴って蒸発し急速に収縮することで、板材に割れが発生するのに対し、火山性ガラス質複層板はそのような割れの発生が生じ難く、熱による収縮も小さい。そのため、火災時に４５分以上の長い時間加熱されても、基材が割れることはなく、基材の割れや収縮等に起因して裏面側のアルミニウム複層シート（アルミニウム箔）が基材から離脱したり、軒裏天井材が軒下地材から脱落したりする可能性は極めて低くなり、別途に断熱材を要することなく軒裏天井構造の耐火性を向上させることができる。
【００１６】
また、上記アルミニウム複層シートは、アルミニウム箔の両側にそれぞれ基材側及び反基材側防湿材を一体的に接着した３層構造のものであるので、アルミニウム箔が周りの水分や湿気に接触するのは基材側及び反基材側防湿材によって抑制され、アルミニウム箔の腐食を未然に防止することができる。その結果、長期間が経過しても腐食によってアルミニウム箔に孔が開くことはなく、その本来の熱遮断効果（気体遮蔽効果）を確実に発揮させることができる。
【００１７】
また、表面層は、基材の表面に塗布された気体遮蔽効果を有する不燃性塗料からなる不燃性塗膜と、その表面に設けられた化粧シート又は化粧塗膜とを有しており、軒裏天井材が施工された場合、火災等の炎に軒天井の表面が曝されて、高温のガスが軒裏天井材の表面から軒裏天井材を直接的に透過して軒裏空間に進入しようとしても、その高温ガスは基材（軒裏天井材）の表面側において上記不燃性塗膜によって遮蔽されることとなる。このことで高温のガスの軒裏空間への進入が抑制され、その軒裏空間の温度の上昇を抑えることができる。
【００１８】
第２の発明は、第１の発明において、上記基材側防湿材はポリエチレンテレフタレート樹脂系フィルムであり、反基材側防湿材はパルプ紙であることを特徴とする。
【００１９】
この第２の発明では、アルミニウム箔の基材側にはポリエチレンテレフタレート樹脂系フィルムが、また反基材側にはパルプ紙がそれぞれ配置されているので、ポリエチレンテレフタレート樹脂系フィルムによってアルミニウム箔を基材側から防湿することができる一方、パルプ紙は、接着剤が含浸することによってアルミニウム箔を反基材側から防湿することができる。
【００２０】
また、アルミニウム複層シートは、アルミニウム箔にポリエチレンテレフタレート樹脂系フィルム及びパルプ紙が接着一体化されたものであるので、万一、火災時にポリエチレンテレフタレート樹脂系フィルムやパルプ紙が燃える事態になったとしても、アルミニウム箔との一体構造によってそれ以上の延焼は抑えられる。しかも、ポリエチレンテレフタレート樹脂系フィルムやパルプ紙はいずれも他の樹脂等と比べて燃焼時の発熱量が低いため、その分、これらが燃えた場合に軒裏空間の温度が過度に上昇するのを防ぐことができ、延焼を食い止めることができる。
【００２１】
第３の発明は、第１又は第２の発明において、軒裏天井材のアルミニウム複層シートは、基材の裏面に一体的に接着されて積層されていることを特徴とする。
【００２２】
この第３の発明では、予めアルミニウム複層シートが基材の裏面に一体的に接着された状態で積層されているので、アルミニウム複層シートは常に基材と一体化されたものとしてハンドリングすることができ、施工を良好に行うことができる。
【００２３】
第４の発明は軒裏天井構造に係り、この軒裏天井構造は、第１〜第３の発明のいずれか１つの軒裏天井材が施工されたことを特徴とする。この発明でも第１の発明と同様の作用効果を奏することができる。
【００２４】
第５の発明は、第４の発明において、軒裏空間の換気口又は換気装置が設けられていることを特徴とする。
【００２５】
この第５の発明では、軒裏空間の通気口又は換気装置が設けられていると、軒裏空間に外気を流通させて、湿気が溜まることによる木材の腐食を防止できるが、一方で、風雨が激しい場合に軒裏天井材の裏側に雨水が浸入して軒裏天井材の裏面に水が溜まる環境下となる。それであっても、基材が水分や湿気に接触するのをアルミニウム複層シートによって防いで、基材内に水が溜まるのを未然に阻止することができ、軒裏天井材の外観仕上げの低下を確実に防ぐことができる。
【発明の効果】
【００２６】
以上説明した如く、本発明によると、建物の軒裏に施工される軒裏天井材として、火山性ガラス質複層板からなる基材の表面に、不燃性塗膜とその表面に貼り付けられた化粧シート又は不燃性塗膜の表面に塗布された化粧塗膜とを有する非透水性の表面層を設ける一方、裏面に、アルミニウム箔の両側にそれぞれ基材側及び反基材側の防湿材を一体的に接着したアルミニウム複層シートを積層するようにしたことにより、火山性ガラス質複層板という水分を透過し易い基材であっても、その基材内に裏面から水分が浸入するのをアルミニウム複層シートによって阻止でき、基材内に裏面から浸入した水分が表面層との間で溜まって表面層の外観が損なわれるのを防いで、軒裏天井材の良好な外観仕上げを長期間に亘って安定して維持することができる。また、アルミニウム箔による熱遮断効果により、燃焼ガスの軒裏空間への進入を防止することで、軒裏空間の温度上昇を抑えて軒の延焼を防止することができる。また、火山性ガラス質複層板からなる基材の特性により、火災時に長い時間加熱されても基材が割れてアルミニウム箔が基材から離脱したり、軒裏天井材が脱落したりすることはなく、軒裏天井材の耐火性を向上させることができる。さらに、アルミニウム箔の基材側及び反基材側にそれぞれ防湿材が一体的に接着されたアルミニウム複層シートにより、アルミニウム箔が周りの水分や湿気に接触するのを防湿材によって抑制して、アルミニウム箔の腐食を長期間に亘り未然に防止することができ、アルミニウム箔本来の熱遮断効果を確実に発揮させることができる。このように軒裏天井材の耐火性を高めることができ、よって軒裏天井材の良好な外観仕上げの維持及び耐火性を併せ図ることができる。
【図面の簡単な説明】
【００２７】
【図１】図１は、本発明の実施形態１に係る軒裏天井構造を示す断面図である。
【図２】図２は、軒裏空間の換気金物の要部を拡大して示す斜視図である。
【図３】図３は、軒裏天井材の断面図である。
【図４】図４は、軒裏天井材のアルミニウム複層シートが基材に対する防水機能を発揮している状態を概略的に示す断面図である。
【図５】図５は、本発明の実施形態２に係る軒裏天井構造を換気金物が外された状態で示す斜視図である。
【図６】図６は、試験１において、軒裏天井材のサンプルを準耐火試験のために４５分間加熱したときの温度上昇及び状態を示す図である。
【図７】図７は、試験２による試験結果を示す図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
（実施形態１）
図１は本発明の実施形態１に係る軒裏天井構造を示し、この軒裏天井構造は例えば木造戸建て住宅（建物）の軒に施工されている。この軒は、住宅の外壁Ｗよりも外側に突出しており、主要構造として屋根の勾配に応じて図外の棟木及び軒桁１に掛け渡された垂木２を有し、これらは木質材からなる。この垂木２の軒先部分と、垂木２を支持する軒桁１と、この軒桁１の外側に軒桁１と平行に配置され、垂木２にその先端を隠すように固定された鼻隠し３とで軒が構成されている。軒の下側には、垂木２と軒桁１と鼻隠し３とによって囲まれた部分に断面三角形状の軒裏空間５が区画形成され、この軒裏空間５の下側開口部５ａ（外壁Ｗと鼻隠し３との間）は複数枚の矩形板状の軒裏天井材２１，２１，…によって閉塞されている。
【００３０】
鼻隠し３裏側（内側）の垂木２の先端面には鼻隠し下地材７が取り付けられ、この鼻隠し下地材７の下端部に軒先野縁８が吊り下げ支持され、これらも木質材からなっている。軒桁１には、面材からなる外壁下地材１０及びその上の胴縁９を介して軒元野縁１１がビスＶ等により固定され、この軒元野縁１１も木質材からなる。外壁下地材１０は例えば大建工業（株）製の「ダイライト」、シージングボード、構造用合板、ＯＳＢ等の面材が用いられる。これら軒先野縁８と軒元野縁１１との間には、軒桁１に沿って一定間隔を空けて配置される木質材からなる複数の軒天取付野縁１２，１２，…が連結されており、鼻隠し下地材７、軒先野縁８、軒元野縁１１及び軒天取付野縁１２，１２，…によって軒裏天井材２１，２１，…を施工するための木製の軒下地材が構成されている。
【００３１】
そして、軒裏空間５の開口部５ａに複数枚の軒裏天井材２１，２１，…が互いに隙間なく幅方向に突き合わせた状態で配置され、その各々の周縁部は釘やビス等の止め具（図示せず）で上側の軒天取付野縁１２及び軒先野縁８に固定され、これにより軒裏天井材２１が軒裏に施工されている。尚、軒桁１の室内側には内壁下地材１３が施工され、この内壁下地材１３は例えば大建工業（株）製の「ダイライト」、石膏ボード、合板等の面材からなり、この上にクロスや化粧板が貼り付けられて室内壁面が形成される。また、図１中、１４は室内天井材である。
【００３２】
上記各軒裏天井材２１の内側端部は外壁Ｗとの間に隙間を空けた状態で施工され、その軒裏天井材２１と外壁Ｗとの間である軒元に、軒裏空間５を換気するための換気金物１５（換気装置）が設けられている。この換気金物１５は、軒裏天井材が並べられた方向に沿って延びる長尺の例えば亜鉛メッキ鋼板製やステンレス鋼板製の金物本体１６を有する。この金物本体１６は、図２に拡大して示すように、水平に延びて内端部で外壁Ｗの上端に載置固定される下側水平部１６ａと、この下側水平部１６ａの外端部から上方に延びる内側縦壁部１６ｂとを有する。この内側縦壁部１６ｂの上端部には、水平に外方向に延びた後に折り返されて水平内方向に延びる上側水平部１６ｃが連続しており、この上側水平部１６ｃにおいて金物本体１６が軒天取付野縁１２に対し軒天取付野縁１２と軒裏天井材２１との間に挟まれた状態で取付固定されている。上側水平部１６ｃの下側部分の内端部には、下側に向かって内側に向かうように傾斜して延びる外側縦壁部１６ｄが接続され、この外側縦壁部１６ｄの下端部には、外側に向かって延びた後に上側に向かうように折り曲げられた見切り部１６ｅが接続されている。この見切り部１６ｅは上記下側水平部１６ａと同じ高さ位置で外側に向かって延び、その外端部（先端部）は軒裏天井材２１の下面に近接ないし当接している。そして、内側縦壁部１６ｂと外側縦壁部１６ｄとの間に位置する上側水平部１６ｃには複数の換気孔１７，１７，…が金物本体１６の長さ方向に並んで貫通形成されており、この換気孔１７と内外縦壁部１６ｂ，１６ｄ間の空間とを換気通路１８として軒裏空間５を外部空間（大気）との間で換気するようにしている。
【００３３】
また、上記金物本体１６の内側縦壁部１６ｂの上下中間部には外側縦壁部１６ｄに向かって開口する凹溝部１６ｆが形成されている。この凹溝部１６ｆ内には、所定の温度（例えば１８０℃）以上で膨張（発泡）して上記換気通路１８に充填される膨張黒鉛等からなる発泡材１９が充填されており、火災時に発泡材１９の膨張により換気通路１８を遮断することで、炎や高温のガスが換気通路１８を経由して軒裏空間５に進入するのを防止するようにしている。
【００３４】
尚、上記換気金物１５は例示であり、他の構造の換気金物を使用することができるのは言うまでもない。
【００３５】
上記各軒裏天井材２１は、図３に拡大して示すように、矩形板状の基材２２と、この基材２２の裏面側、すなわち軒裏天井構造の施工状態で軒裏空間５側に位置する上側に接着剤によって一体的に接着された状態で積層されたアルミニウム複層シート２４と、基材２２の表面側、すなわち軒裏天井構造の施工状態で軒裏空間５と反対側に位置する下側に一体的に形成された非透水性の表面層３０とを有する。上記基材２２にアルミニウム複層シート２４を接着する接着剤は、例えばウレタン樹脂系のものが用いられている。
【００３６】
上記基材２２は、火山性ガラス質複層板（例えば大建工業（株）製の「ダイライト」）からなり、水分や湿気、ガスや気体を透過させ易い性質を有する。具体的には、火山性ガラス質複層板は、火山性ガラス質堆積物層２２ａの両側にそれぞれロックウール層２２ｂ，２２ｂが積層一体化された厚さが例えば１２ｍｍの複層板である。この各層２２ａ，２２ｂには、無機粉体として水酸化アルミニウムが混入されている。基材２２は、密度が例えば０．５〜０．９ｇ／ｃｍ３のものが用いられる。尚、基材２２の厚さは９〜１８ｍｍが好ましい。
【００３７】
上記アルミニウム複層シート２４は基材２２に対する防水層として機能するもので、アルミニウム箔２５と、そのアルミニウム箔２５の基材２２側に接着剤により一体的に接着された基材側防湿材としてのポリエチレンテレフタレート樹脂系フィルム２６と、アルミニウム箔２５の基材２２と反対側（反基材側）に接着剤により一体的に接着された反基材側防湿材としてのパルプ紙２７との３層構造のシートからなる。
【００３８】
上記アルミニウム箔２５は熱遮断材料として機能し、例えばその厚さは０．０２５〜０．０３５ｍｍ程度で極めて薄く、重さは７２．９〜８９．１ｇ／ｍ２程度である。このようにアルミニウム箔２５を薄くする理由は、接着状態で積層されている基材２２である火山性ガラス質複層板が割れ難くかつ寸法安定性にも優れ、ロックウール板等に比べて比重が大きくて強度も高いので、基材２２が割れてその部分から高温の燃焼ガスが浸入してアルミニウム箔２５に孔が開く虞れも極めて少なく、上記のような厚さの薄膜のアルミニウム箔２５であっても十分な強度を確保できるためであり、他方、アルミニウムの熱伝導率が極めて高いことを考えると、できる限り薄い箔の方が軒裏に伝わる熱を下げることができるためである。
【００３９】
また、このアルミニウム箔２５の基材２２側に接着されているポリエチレンテレフタレート樹脂系フィルム２６、及び反基材側に接着されているパルプ紙２７は、いずれもアルミニウム箔２５に対する湿気の影響を阻止し、そのアルミニウム箔２５が湿気（水分）によって腐食するのを防ぐためのものである。
【００４０】
ポリエチレンテレフタレート樹脂系フィルム２６の厚さは、例えば０．０１２ｍｍ程度で、重さは例えば１７．０ｇ／ｍ２程度のものが用いられる。
【００４１】
一方、パルプ紙２７の厚さは、例えば０．０３３ｍｍ程度で、重さは例えば０．６〜２３．０ｇ／ｍ２程度のものが用いられる。
【００４２】
そして、上記アルミニウム箔２５にそれぞれポリエチレンテレフタレート樹脂系フィルム２６（基材側防湿材）及びパルプ紙２７（反基材側防湿材）を接着するための接着剤は、防湿性を有する例えばウレタン樹脂系の接着剤が用いられる。
【００４３】
上記基材２２表面の表面層３０は、基材２２の表面に塗布された不燃性塗膜３１と、この不燃性塗膜３１の表面（基材２２と反対側の面）に接着剤により一体的に貼り付けられた化粧シート３２とを備え、これら不燃性塗膜３１及び化粧シート３２はいずれも非透水性の材料からなっている。
【００４４】
不燃性塗膜３１は、気体遮蔽効果を有する不燃性塗料からなるものである。すなわち、この不燃性塗膜３１は、気体遮蔽効果（ガスバリア効果）を有し、同効果を有する不燃性塗料を基材２２の表面に塗布することによって形成される。尚、不燃性塗膜３１の基材２２への密着性を高めるために、基材２２の表面に、下塗り塗料による下塗り塗膜を形成した後、その下塗り塗膜上に不燃性塗膜３１を形成することが望ましい。
【００４５】
上記不燃性塗膜３１（不燃性塗料）は、例えば塗料化に伴って水中で膨潤する膨潤性を有する層状粘土鉱物と、その固定用の樹脂とを備えてなる。すなわち、層状粘土鉱物としては、例えばバーミキュライトやベントナイト等の高い膨潤性を有する層状粘土鉱物（珪酸塩鉱物）が用いられる。この層状粘土鉱物の膨潤性は、例えば第十五改正日本薬局方の膨潤力試験で２０ｍｌ／２ｇ以上のものであることが望ましい。
【００４６】
不燃性塗料における層状粘土鉱物の組成比は、２０〜８０重量％であることが望ましい。２０重量％を下回ると、不燃性能が低下して機能が発揮されない一方、８０重量％を超えると、相対的に樹脂が入り難くなるためである。
【００４７】
一方、樹脂は、例えばアクリル系、ウレタン系、酢酸ビニル系、ポリビニルアルコール系等の樹脂が用いられる。この樹脂の組成比は、２０〜５０重量％であることが望ましい。２０重量％を下回ると、塗膜の強度が低くなり過ぎて塗膜が剥がれる一方、５０重量％を超えると、相対的に可燃物としての樹脂が増え過ぎ、不燃性を担保できなくなるためである。
【００４８】
その他、不燃性塗料には、増量剤や着色剤として、炭酸カルシウム、酸化チタン、水酸化アルミニウム等の無機粉体を０〜６０重量％程度加えてもよい。
【００４９】
不燃性塗料の塗布量は、例えば固形分で３０〜１５０ｇ／ｍ２程度であればよく、設計に応じて適宜選択することができる。この塗布量が少な過ぎると、不燃性の効果が得られなくなり、多過ぎると塗布が困難になる。
【００５０】
この不燃性塗膜３１（不燃性塗料）が気体やガスを遮蔽するメカニズムについて概略的に説明すると、粘土鉱物の粒子は多数の薄片成分が層状に重なっており、塗料化する際に水が加えられると、塗料中で粘土鉱物粒子が吸水して膨潤し、薄片成分の層間が広がり、混合に伴って薄片成分（層）が他の薄片成分間（層間）に入り込むようになる。この塗料を基材２２の表面（及び裏面）に塗布してドライヤーで乾燥すると、薄片成分間（層間）が収縮して狭くなり、粒子同士の薄片成分が入り込んで噛み合うようになり、その状態が樹脂により固定され、可燃性の高温ガスが粒子間を透過しようとしても、噛み合わさった薄片成分により遮蔽され、気体遮蔽効果が得られるようになる。この不燃性塗膜３１は水がかかっても破壊されることはない。
【００５１】
一方、不燃性塗膜３１の表面に貼り付けられている化粧シート３２は、表面に例えば木目模様等の印刷が施されていて、軒裏天井材２１表面の高い意匠性の仕上げをするためのものであり、例えばウレタン樹脂系の接着剤によって貼り付けられている。具体的には、化粧シート３０は例えば樹脂強化紙等からなり、その厚さは例えば０．１ｍｍ程度である。
【００５２】
したがって、この実施形態においては、軒裏天井材２１は基材２２の表面に、不燃性塗膜３１及び化粧シート３２を有する表面層３０が形成されたものであるので、その軒裏天井材２１が建物の軒裏空間５の下側の軒下地材に施工された施工状態では、軒裏天井材２１を下側から見たときに表面の化粧シート３２により高い意匠性の仕上げが得られる。
【００５３】
そして、軒裏天井材２１の基材２２は、水分を透過し易い火山性ガラス質複層板からなるので、軒裏空間５において建物の小屋裏を経由して移動してきた屋内の水蒸気が冷やされて結露水が発生したり、換気のための換気金物１５を経由して水分が軒裏空間５に浸入したり、或いは、軒の不十分な雨仕舞いにより雨水が軒裏空間５に浸入したりすると、図４に示すように、それらの水分ｗｔは、軒裏空間５の下側にある軒裏天井材２１の基材２２内に裏面から浸入しようとする。しかし、この基材２２の裏面にはアルミニウム複層シート２４が接着状態で積層され、このアルミニウム複層シート２４は、アルミニウム箔２５と、そのアルミニウム箔２５の両側にそれぞれ一体的に接着されたポリエチレンテレフタレート樹脂系フィルム２６及びパルプ紙２７とを有し、これらアルミニウム箔２５を含む３層の構造によって防水層として機能する。そのため、上記基材２２が水分ｗｔを透過し易い火山性ガラス質複層板であっても、その基材２２内に裏面から水分ｗｔが浸入する現象そのものをアルミニウム複層シート２４によって阻止できるようになる。その結果、水分ｗｔが基材２２内に裏面から浸入して非透水性の表面層３０との境界面で溜まることはなく、その表面層３０の外観が損なわれるのを回避して、軒裏天井材２１の良好な外観仕上げを長期間に亘って安定して維持することができる。
【００５４】
また、上記軒裏天井材２１の基材２２は火山性ガラス質複層板であるので、容易に切断することができて加工性がよいだけでなく、周縁部に止め具が貫通しても割れることはなく、優れた施工性が得られる。
【００５５】
また、こうして建物の軒裏空間５の下側に施工される軒裏天井材２１は、その基材２２の裏面にアルミニウム箔２５を含むアルミニウム複層シート２４が積層されたものであるので、基材２２（火山性ガラス質複層板）が火災時等における燃焼ガスの通り抜ける材料（水分だけでなくガスも透過させる）であり、仮に燃焼ガスが基材２２の裏側に通り抜けようとしても、そのアルミニウム箔２５が、燃焼ガスを遮断する熱遮断層として機能し、このアルミニウム箔２５の熱遮断効果（気体遮蔽効果）により、火災時の燃焼ガスやその熱が軒裏空間５に伝わり難くなり、上記木製の軒下地材が着火温度まで上昇することや、軒裏空間５が温度上昇することを抑えて軒の延焼を防止することができる。
【００５６】
また、上記基材２２は、火山性ガラス質堆積物層２２ａの両側にロックウール層２２ｂ，２２ｂが積層一体化された軽量の火山性ガラス質複層板である。そして、仮に基材がセメント系や珪酸カルシウム系の板材である場合、それら板材は自由水や結合水を含んでいるので、その自由水や結合水が火災時の加熱に伴って蒸発し急速に収縮することで、板材に割れが発生する。これに対し、この火山性ガラス質複層板製の基材２２はセメント系や珪酸カルシウム系の板材とは異なり、当該セメント系や珪酸カルシウム系の板材のような割れの発生が生じ難く、熱による収縮も小さいので、基材２２の加熱による割れや収縮等に起因して裏面側のアルミニウム複層シート２４が離脱したり、表面層３０における不燃性塗膜３１に亀裂が入ったり剥がれ落ちたり、或いは基材２２が脱落したりする可能性が極めて低くなる。その結果、火災時に軒裏天井材２１が４５分以上の長い時間加熱されても、上記アルミニウム複層シート２４におけるアルミニウム箔２５の熱遮断機能及び不燃性塗膜３１の気体遮蔽機能を安定して維持することができる。よって別途に断熱材を要することなく軒裏天井材２１の耐火性を向上させることができる。
【００５７】
また、軒裏天井材２１の基材２２としての火山性ガラス質複層板に水酸化アルミニウムが混入されているので、発熱時には結晶水が熱分解して放出され、その吸熱反応により温度上昇を低下させることができる。
【００５８】
そして、この火山性ガラス質複層板からなる基材２２の裏面に接着されているアルミニウム複層シート２４は、アルミニウム箔２５の基材２２側に基材側防湿材としてポリエチレンテレフタレート樹脂系フィルム２６を、また反基材側に反基材側防湿材としてパルプ紙２７をそれぞれ一体的に接着したものであるので、アルミニウム箔２５が周りの水分や湿気に接触しようとしても、それはポリエチレンテレフタレート樹脂系フィルム２６及びパルプ紙２７によって抑制され、アルミニウム箔２５を基材２２側からポリエチレンテレフタレート樹脂系フィルム２６によって防湿できるとともに、反基材側から、防湿性を有するウレタン樹脂系の接着剤が含浸したパルプ紙２７によって防湿することができる。しかも、アルミニウム箔２５にそれぞれポリエチレンテレフタレート樹脂系フィルム２６及びパルプ紙２７を接着するための接着剤も防湿性を有する例えばウレタン樹脂系のものであるので、アルミニウム箔２５は当該接着剤によっても防湿される。その結果、アルミニウム箔２５の腐食を未然に効果的に防止することができ、施工後に長期間が経過しても腐食によってアルミニウム箔２５に孔が開くことはなく、その本来の熱遮断効果を火災時等に確実に発揮させることができる。
【００５９】
さらに、上記アルミニウム複層シート２４は、アルミニウム箔２５にポリエチレンテレフタレート樹脂系フィルム２６とパルプ紙２７とが接着剤による接着により一体化されたものであるので、万一、火災時にポリエチレンテレフタレート樹脂系フィルム２６やパルプ紙２７が燃える事態に至ったとしても、それらがアルミニウム箔２５と一体化されている構造によってそれ以上の延焼は抑えられる。しかも、ポリエチレンテレフタレート樹脂系フィルム２６やパルプ紙２７はいずれも他の樹脂等と比べて燃焼時の発熱量が低いため（例えばポリエチレンテレフタレート樹脂は５５００ｋｃａｌ／ｋｇ程度、紙は５０００ｋｃａｌ／ｋｇ程度であるのに対し、ポリエチレン樹脂は１１０００ｋｃａｌ／ｋｇ程度、ポリプロピレン樹脂は１１１００ｋｃａｌ／ｋｇ程度）、その分、これらが燃えた場合に軒裏空間５の温度が過度に上昇するのを防ぐことができ、よって延焼を食い止めることができる。
【００６０】
また、軒裏天井材２１の基材２２表面に設けられている表面層３０は、気体遮蔽効果を有する不燃性塗料からなる不燃性塗膜３１を有するので、その軒裏天井材２１が施工された場合、火災等の炎に軒裏天井材２１の表面が曝され、高温のガスが軒裏天井材２１の表面から軒裏天井材２１を直接的に透過して軒裏空間５に進入しようとしても（化粧シート３２は燃焼して消失する）、その高温ガスは基材２２（軒裏天井材２１）の表面側において不燃性塗膜３１によって遮蔽されることとなる。このことで高温のガスの軒裏空間５への進入が抑制され、その軒裏空間５の温度の上昇をより一層抑えることができる。
【００６１】
そして、軒裏天井材２１は、予め、基材２２の裏面側（上側）にアルミニウム箔２５を含むアルミニウム複層シート２４が接着によって積層されている構造のものであり、既存の軒裏天井材の耐火性を向上させる目的で、その軒裏天井材自体を基材としてその裏面にアルミニウム箔を積層施工する構造とは大きく異なっている。すなわち、軒裏天井材自体を基材として裏面にアルミニウム箔を積層する場合においては、そのアルミニウム箔は施工時の破損（この破損によってアルミニウム箔の防水効果や熱遮断効果がなくなる）を避けながら基材全体に亘り密着させて施工する必要があり、アルミニウム箔が部分的に基材と密着しない非密着箇所が生じると、仮に火災時に軒裏天井材にクラックが生じたときには、その非密着箇所から燃焼ガス（炎）が侵入することになる。しかし、本実施形態のような０．０３ｍｍ程度の薄いアルミニウム箔のハンドリング性は低いので、そのような施工は実質的に困難となる。ハンドリング性のために、アルミニウム箔ではなく、ある程度の厚さのあるアルミニウム薄板を使用して、それを積層するようにすると、今度は、施工時にそのアルミニウム薄板を釘やビスが貫通し難くなり、施工性が低下する。
【００６２】
これに対し、本実施形態に係る軒裏天井材２１は、予め、火山性ガラス質複層板からなる基材２２の裏面側にアルミニウム箔２５を含むアルミニウム複層シート２４が一体的に積層されているものであるので、薄いアルミニウム箔２５を用いながら、アルミニウム複層シート２４のハンドリング性は高くなり、上記したような問題が生じる余地は殆どなく、軒裏天井材２１の施工が容易となり、軒裏天井材自体を基材としてその裏面にアルミニウム箔を接着施工する構造に対して大きな利点がある。
【００６３】
しかも、軒裏天井材２１のアルミニウム複層シート２４は、予め基材２２の裏面に接着剤により一体的に接着された状態で積層されているので、そのアルミニウム複層シート２４は常に基材２２と一体化された状態でハンドリングされることとなり、軒裏天井材２１の施工をさらに良好に行うことができる。
【００６４】
尚、本発明によると、具体的に、火山性ガラス質堆積物層２２ａの両側にそれぞれロックウール層２２ｂ，２２ｂが積層一体化された火山性ガラス質複層板からなる厚さ１２ｍｍの基材２２の裏面に、厚さ０．０３ｍｍのアルミニウム箔２５の基材側にポリエチレンテレフタレート樹脂系フィルム２６が、また反基材側にパルプ紙２７がそれぞれウレタン樹脂系接着剤により接着されたアルミニウム複層シート２４を接着した１枚物の軒裏天井材２１を施工した軒裏天井構造によって４５分の軒裏準耐火構造の認定が得られている。
【００６５】
（実施形態２）
図５は本発明の実施形態２に係る軒裏天井構造を示し（尚、図１〜図３と同じ部分については同じ符号を付してその詳細な説明は省略する）、軒裏空間５の換気構造を変えたものである。
【００６６】
この実施形態では、実施形態１と異なり、換気金物１５は軒における軒元と軒先との中間部に施工されている。複数枚の軒裏天井材２１，２１，…は、長さ方向が軒先野縁８及び軒元野縁１１に沿うように配置されて、該軒先野縁８及び軒元野縁１１と軒天取付野縁１２とに亘って取付固定されている。隣り合う軒裏天井材２１，２１間に間隔が空けられ、この間隔に換気金物１５が配置されている。換気金物１５は、幅方向中間部に上側に向かって凹陥された凹溝部１６ｆを有する断面略ハット状の細長い板材からなる金物本体１６を有し、凹溝部１６ｆは溝底側の溝幅が溝開口側よりも広い蟻溝状とされている。そして、換気金物１５は、その凹溝部１６ｆの外面を軒裏天井材２１，２１間の間隔に嵌め込み、凹溝部１６ｆ以外の幅方向両端部で軒裏天井材２１の端部を押さえ込んだ状態で、長さ方向の両端部及び中間部で上記軒天取付野縁１２にビスＶによりねじ止めされている。また、凹溝部１６ｆの底部には複数の換気孔（図５では示していない）が凹溝部１６ｆの長さ方向に並んで貫通形成されており、この換気孔により軒裏空間５を外部空間（大気）との間で換気するようにしている。尚、凹溝部１６ｆの長さ方向両端部は、金物本体１６の一端部に取り付けられるエンドキャップ（図示せず）により閉塞される。軒裏天井材２１及び軒裏天井構造のその他の構成は実施形態１と同じである。
【００６７】
したがって、この実施形態の場合、換気金物１５が軒の中間部にある軒裏天井構造においても、実施形態１と同様の作用効果を奏することができる。
【００６８】
（その他の実施形態）
尚、上記各実施形態では、基材２２の表面に設けられる非透水性の表面層３０は、不燃性塗膜３１と化粧シート３２との複合構造としているが、これに代えて、不燃性塗膜３１とその表面に塗装により形成された非透水性の化粧塗膜との複合構造であってもよい。
【００６９】
また、上記各実施形態では、アルミニウム複層シート２４は、アルミニウム箔２５の基材２２側に基材側防湿材としてのポリエチレンテレフタレート樹脂系フィルム２６が、また反基材側に反基材側防湿材としてのパルプ紙２７がそれぞれ接着剤により一体的に接着された３層構造としているが、逆に、アルミニウム箔２５の基材２２側にパルプ紙２７が、また反基材側にポリエチレンテレフタレート樹脂系フィルム２６がそれぞれ接着剤により一体的に接着された構造としてもよい。或いは、アルミニウム箔２５の基材側及び反基材側にいずれもポリエチレンテレフタレート樹脂系フィルム２６，２６又はパルプ紙２７，２７を接着したものでもよい。さらには、これら基材側及び反基材側の防湿材はポリエチレンテレフタレート樹脂系フィルム２６やパルプ紙２７以外のものを用いることもできる。
【００７０】
また、上記各実施形態では、軒裏天井材２１は、アルミニウム複層シート２４が火山性ガラス質複層板からなる基材２２の裏面に接着状態で積層一体化されているものとしているが、それに代え、そのアルミニウム複層シート２４は基材２２裏面に単に積層されるだけの構造であってもよい。すなわち、例えば施工現場において、アルミニウム複層シート２４が基材２２裏面上に接着されないで単に載置された状態で積層される構造、或いはアルミニウム複層シート２４が基材２２裏面上に貼り付けられた状態で積層される構造としてもよい。こうすれば、アルミニウム複層シート２４を基材２２裏面に接着状態で積層一体化する構造による作用効果は奏し得ないものの、それ以外の作用効果は得ることができる。
【００７１】
さらに、上記各実施形態では、軒裏天井構造の軒裏空間５を換気するための換気金物１６を設けているが、他の構造の換気装置であってもよく、或いは通気口を設けて軒裏空間５を換気するようにしてもよい。
【実施例】
【００７２】
次に、軒裏天井材の耐火性能に関して具体的に実施した実施例について説明する。
【００７３】
［試験１］
（実施例）
軒裏天井材の基材は、厚さ７ｍｍの火山性ガラス質堆積物層の両側にそれぞれ厚さ２．５ｍｍのロックウール層が積層一体化された厚さ１２ｍｍの火山性ガラス質複層板（大建工業（株）製の「ダイライト」）とした。アルミニウム複層シートは、厚さ０．０３ｍｍのアルミニウム箔の一側面に厚さ０．０１２ｍｍのポリエチレンテレフタレート樹脂系フィルムが、また他側面に厚さ０．０３３ｍｍのパルプ紙がそれぞれウレタン樹脂系の接着剤によって一体的に接着された３層構造の複合シートとした。そして、このアルミニウム複層シートを基材の裏面に、ポリエチレンテレフタレート樹脂系フィルムが基材側になり、パルプ紙が反基材側になるようにウレタン樹脂系の接着剤によって一体的に接着して軒裏天井材のサンプルとした。この軒裏天井材の密度は０．６ｇ／ｃｍ３であった。
【００７４】
（比較例１）
実施例において、アルミニウム複層シートがないものとし、厚さ１２ｍｍの火山性ガラス質複層板そのものを軒裏天井材のサンプルとした。
【００７５】
（比較例２）
厚さ１４ｍｍの珪酸カルシウム板を基材とし、その裏面に実施例と同じアルミニウム複層シートを、ポリエチレンテレフタレート樹脂系フィルムが基材側となり、パルプ紙が反基材側となるようにウレタン樹脂系の接着剤によって一体的に接着して軒裏天井材のサンプルとした。この軒裏天井材の密度は１．１ｇ／ｃｍ３であった。
【００７６】
実施例及び比較例１，２のサンプルに対し、基材の表面側からバーナーの炎を連続して当てて準耐火試験を行った。そのときの試験開始から４５分経過した時点でのサンプルの温度と、その状態を図６に示す。
【００７７】
この図６から明らかなように、火山性ガラス質複層板からなる基材の裏面にアルミニウム複層シートを接着した実施例では、４５分が経過しても温度上昇が低く、基材の割れによる脱落も生じていない。火山性ガラス質複層板そのものの比較例１は実施例と同様に割れによる脱落も生じていないが、温度が実施例よりも高くなっている。そして、基材が珪酸カルシウム板である比較例２では、その裏面に実施例のアルミニウム複層シートが接着されていても、基材が割れて脱落しており、アルミニウム複層シートの熱遮断効果を活用できていない。これらにより、本願発明のように、軒裏天井材において、火山性ガラス質積層板を基材とし、その裏面にアルミニウム複層シートを一体的接着することによって、アルミニウム箔の熱遮断機能を安定して維持でき、軒裏天井材の耐火性を向上させることができていることが判る。
【００７８】
［試験２］
また、火山性ガラス質堆積物層の両側にロックウール層が積層一体化された火山性ガラス質複層板からなる厚さ１２ｍｍの基材の裏面（軒裏空間側となる面）にアルミニウム複層シートを一体的に接着した。そのとき、アルミニウム複層シートは、アルミニウム箔の基材側に防湿用のポリエチレンテレフタレート樹脂系フィルムを接着し、反基材側にパルプ紙を接着した「軒裏紙」軒天材の試験体と、それとは逆に、アルミニウム箔の基材側にパルプ紙を接着し、反基材側にポリエチレンテレフタレート樹脂系フィルムを接着した「軒裏フィルム」軒天材の試験体との２種類を作製した。いずれの種類でも、ポリエチレンテレフタレート樹脂系フィルムは、比重１．４で厚さ１２μｍであり、重さ１７ｇ／ｍ２となる。一方、パルプ紙は坪量２３ｇ／ｍ２の薄葉紙を用いた。
【００７９】
耐火性の試験に用いた軒裏天井構造は、木造軸組工法により施工したものであり、小屋裏に面する部分に厚さ８ｍｍの繊維混入珪酸カルシウム板からなる標準板を設け、壁の屋外側被覆は厚さ２５ｍｍの繊維混入珪酸カルシウム板を２枚重ね張りし、屋内側被覆は厚さ１２．５ｍｍの石膏ボードとした。軒屋根は勾配が３／１０で、４５×８５ｍｍの垂木の上に厚さ２５ｍｍの繊維混入珪酸カルシウム板を２枚重ねて葺いたものとした。垂木に４５×４５ｍｍの野縁を格子状に施工して長さ６５ｍｍの鋼製釘で固定し、この野縁に、上記「軒裏紙」軒天材の試験体又は「軒裏フィルム」軒天材の試験体を長さ３８ｍｍのステンレス鋼製釘により固定した。鼻隠しは、１３０×３０ｍｍの木造下地材に厚さ２５ｍｍの繊維混入珪酸カルシウム板を２枚重ねて張ったものである。軒の幅は１８２０ｍｍ、軒の出は５００ｍｍ、軒の天井面までの高さは１８００ｍｍであり、柱の樹種は米松で、他の部分（垂木、野縁、鼻隠し下地材）の樹種は米松又は米栂であった。
【００８０】
そして、温度の測定のための熱電対の熱接点を上記標準板の非加熱面に３箇所配置した状態で、試験体の下面を加熱し、４５分間加熱し続けたときの温度を熱電対により１分毎に測定した。このようにして、「軒裏紙」及び「軒裏フィルム」の各軒天材に対し４５分の軒裏準耐火構造の加熱燃焼試験を行った際の具体的な温度上昇変化のデータを図７に示す。同図中、経過時間の欄の単位は「分」である。また、他の欄はいずれも温度を示し、単位は「℃」である。温度差の欄は「軒裏フィルム」軒天材の温度から「軒裏紙」軒天材の温度を差し引いた値を示す。
【００８１】
尚、「軒裏紙」及び「軒裏フィルム」の各軒天材のいずれも、加熱中に、標準板の非加熱側に１０秒を超えて継続する火炎の噴出がないこと、標準板の非加熱面で１０秒を超えて継続する発炎がないこと、標準板に火炎が通る損傷を生じないことの各判定条件は満足していた。
【００８２】
この図７から明らかなように、「軒裏紙」及び「軒裏フィルム」の各軒天材の温度変化を比較すると、いずれも４５分間到達時の温度が基準値（１４０℃）よりも低くなっている。
【００８３】
尚、両者の温度は、加熱初期の一部を除き、「軒裏紙」軒天材の温度が「軒裏フィルム」軒天材の温度よりも低くなっており、４５分間の時点では７．４℃の温度差が生じている。この温度差が生じる理由について考察すると、ポリエチレンテレフタレート樹脂系フィルムの発熱量は５５００ｋｃａｌ程度であるのに対し、パルプ紙は３２００ｋｃａｌ程度であり、３割程度の差異がある。また、ポリエチレンテレフタレート樹脂系フィルムは、全てが樹脂分であるので、全て燃えてしまうのに対し、パルプ紙（薄葉紙）には無機分が混入しているので、発熱量が下がる。具体的には、パルプ紙には填料が含まれており、この填料は、紙の白色度、不透明度、地合、表面平滑性を向上させ、印刷時のインキ抜け等を防ぐ薬品で、白土（クレーや粘土）、カオリン、炭酸カルシウム、二酸化チタン等の天然又は合成の白色顔料からなる。上質紙では、乾燥パルプに対して約１０％の重量で填料が用いられている。すなわち、紙は原材料の木材だけでなく無機物も含まれていることになる。そして、このようなポリエチレンテレフタレート樹脂系フィルムとパルプ紙との発熱量の差に起因して上記温度差が生じており、「軒裏紙」軒天材の温度が「軒裏フィルム」軒天材よりも低くなって耐火性能に関して優位となっている。
【００８４】
よって、本願発明のように、アルミニウム箔の両側にポリエチレンテレフタレート樹脂系フィルム及びパルプ紙が配置されるアルミニウム複層シートを基材に積層した構造の軒裏天井材を軒裏天井構造に施工することで、その軒裏天井構造の耐火性を高くすることができている。
【産業上の利用可能性】
【００８５】
本発明は、軒裏天井材の基材が水分や湿気を透過させる材料でかつ基材表面に非透水性の表面層が設けられていても、表面層の裏側への水分の停留を阻止して軒裏天井材の良好な外観仕上げの維持を図り得るので、極めて有用で産業上の利用可能性が高い。
【符号の説明】
【００８６】
５  軒裏空間
１５  換気金物（換気装置）
２１  軒裏天井材
２２  基材
２２ａ  火山性ガラス質堆積物層
２２ｂ  ロックウール層
２４  アルミニウム複層シート
２５  アルミニウム箔
２６  ポリエチレンテレフタレート樹脂系フィルム
２７  パルプ紙
３０  表面層
３１  不燃性塗膜
３２  化粧シート
ｗｔ  水分
【手続補正２】
【補正対象書類名】特許請求の範囲
【補正対象項目名】全文
【補正方法】変更
【補正の内容】
【特許請求の範囲】
【請求項１】
建物の軒裏に施工される軒裏天井材であって、
火山性ガラス質堆積物層の両側にロックウール層が積層一体化された火山性ガラス質複層板からなる基材と、
上記基材において施工状態で軒裏空間と反対側に位置する表面に設けられた非透水性の表面層と、
上記基材において施工状態で軒裏空間側に位置する裏面に積層された防水層としてのアルミニウム複層シートとを備え、
上記アルミニウム複層シートは、アルミニウム箔と、該アルミニウム箔の基材側及び反基材側にそれぞれ一体的に接着され、上記アルミニウム箔を防湿する基材側及び反基材側防湿材とを有し、
上記表面層は、基材の表面に塗布された気体遮蔽効果を有する不燃性塗料からなる不燃性塗膜と、該不燃性塗膜の表面に貼り付けられた化粧シート、又は不燃性塗膜の表面に塗布された化粧塗膜とを有することを特徴とする軒裏天井材。
【請求項２】
請求項１において、
基材側防湿材はポリエチレンテレフタレート樹脂系フィルムであり、
反基材側防湿材はパルプ紙であることを特徴とする軒裏天井材。
【請求項３】
請求項１又は２において、
アルミニウム複層シートは、基材の裏面に一体的に接着されて積層されていることを特徴とする軒裏天井材。
【請求項４】
請求項１〜３のいずれか１つの軒裏天井材が施工されたことを特徴とする軒裏天井構造。
【請求項５】
請求項４において、
軒裏空間の通気口又は換気装置が設けられていることを特徴とする軒裏天井構造。